(57)【要約】  本発明は、ＬＥＤのための、水蒸気に対する良好なバリア特性を有する高屈折率の封止材料の調製に好適な配合物、前記配合物から得られる、高屈折率および水蒸気にたいする良好なバリア特性を有する、ＬＥＤのための封止材料、および前記封止材料を含んでなる発光デバイス（ＬＥＤ）に関するものである。配合物は、第１の繰り返し単位Ｕ１および第２の繰り返し単位Ｕ２を含んでなるポリマーおよび表面修飾されたナノ粒子（ここで、表面修飾されたナノ粒子は二酸化ジルコニウムを含まない）を含んでなる。【特許請求の範囲】
【請求項１】
第１の繰り返し単位Ｕ１および第２の繰り返し単位Ｕ２を含んでなるポリマー
（ここで、第１の繰り返し単位Ｕ１は式（Ｉ）によって表され、かつ第２の繰り返し単位Ｕ２は式（ＩＩ）によって表される：
【化１】
2019524931.tif 000019
（式中、Ｒ１、Ｒ２、Ｒ３、Ｒ４、およびＲ５は、出現毎に互いに独立に、水素、オルガニルおよびオルガノヘテリル基からなる群から選択され、かつａは１〜６０の整数である）；および
表面修飾されたナノ粒子（ここで、表面修飾されたナノ粒子は二酸化ジルコニウムを含まない）
を含んでなる、配合物。
【請求項２】
表面修飾されたナノ粒子が、Ｍ２Ｏ、Ｍ３２Ｏ３、Ｍ４ａＯ２、Ｍ２Ｍ４ｂＯ３、Ｍ２Ｓ、Ｍ２ＳＯ３、Ｍ２ＳＯ４、Ｍ２２ＳｉＯ４、Ｍ３Ｎ、Ｍ４ｂＣ、Ｍ４ｂＳｉＯ４、およびダイヤモンド（ここで、Ｍ２は二価の金属元素であり、Ｍ３は三価の金属元素であり、Ｍ４ａはＺｒを除く四価の金属元素であり、かつＭ４ｂは四価の金属元素である）から選択される１以上の無機ナノ粒子を含む、表面修飾されたナノ粒子である、請求項１に記載の配合物。
【請求項３】
Ｍ２が、Ｍｇ、Ｃａ、Ｓｒ、Ｂａ、Ｃｒ、Ｍｎ、Ｆｅ、Ｃｏ、Ｎｉ、Ｃｕ、Ｚｎ、Ｃｄ、Ｈｇ、Ｓｎ、およびＰｂからなるリストから選択される二価の金属元素であり；
Ｍ３が、Ｓｃ、Ｙ、Ｌｕ、Ｃｒ、Ｍｎ、Ｆｅ、Ｂ、Ａｌ、およびＧａからなるリストから選択される、三価の金属元素であり；
Ｍ４ａが、Ｔｉ、Ｈｆ、Ｓｉ、Ｇｅ、およびＳｎからなるリストから選択される、Ｚｒを除く四価の金属元素であり；かつ
Ｍ４ｂが、Ｔｉ、Ｚｒ、Ｈｆ、Ｓｉ、Ｇｅ、およびＳｎからなるリストから選択される、四価の金属元素である、請求項２に記載の配合物。
【請求項４】
ナノ粒子の表面が、アルキル−アルコキシシラン、アルケニル−アルコキシシラン、またはアリール−アルコキシシランから選択される表面修飾剤によって修飾されている、請求項１〜３のいずれか一項に記載の配合物。
【請求項５】
ポリマーが、式（Ｉ）で表される少なくとも１つのさらなる繰り返し単位Ｕ１を含んでなる（ここで、少なくとも１つのさらなる繰り返し単位Ｕ１は、第１の繰り返し単位Ｕ１とは異なる）、請求項１〜４のいずれか一項に記載の配合物。
【請求項６】
Ｒ１およびＲ２が、出現毎に互いに独立であり、水素、または１〜２０の炭素原子を有するアルキル、またはフェニルである、請求項１〜５のいずれか一項に記載の配合物。
【請求項７】
Ｒ３およびＲ４が、出現毎に互いに独立であり、水素、または１〜４０の炭素原子を有するアルキル、またはフェニルである、請求項１〜６のいずれか一項に記載の配合物。
【請求項８】
Ｒ５が、出現毎に互いに独立であり、水素、または１〜２０の炭素原子を有するアルキル、またはフェニルである、請求項１〜７のいずれか一項に記載の配合物。
【請求項９】
前記配合物が、エーテル、環状エーテル、ケトン、エステル、混合エーテル／エステル溶媒、炭化水素、芳香族溶媒からなる群から選択される１以上の溶媒を含んでなり、溶媒中の１以上の水素原子が所望により塩素またはフッ素原子によって置換されていてもよい、請求項１〜８のいずれか一項に記載の配合物。
【請求項１０】
第１の繰り返し単位Ｕ１および第２の繰り返し単位Ｕ２を含むポリマーが、表面修飾されたナノ粒子（ここで、表面修飾されたナノ粒子は二酸化ジルコニウムを含まない）の分散体と混合される、請求項１〜９のいずれか一項に記載の配合物の調製方法。
【請求項１１】
（ａ）請求項１〜９のいずれか一項に記載の配合物を提供すること；および
（ｂ）７０〜３００℃の温度で、１〜２４時間の間、前記配合物をキュアすること
によって得られる、ＬＥＤのための封止材料。
【請求項１２】
請求項１１に記載の封止材料を含んでなるＬＥＤ。
【請求項１３】
封止材料が、好ましくは蛍光体および／または量子材料から選択される１以上のコンバーターを含んでなる、コンバーター層に含まれる、請求項１２に記載のＬＥＤ
【請求項１４】
工程：
（ａ）請求項１〜９のいずれか一項に記載の配合物をＬＥＤ前駆体に適用すること；および
（ｂ）７０〜３００℃の温度で、１〜２４時間の間、配合物をキュアすること
を含んでなる、ＬＥＤの製造方法。
【請求項１５】
工程（ａ）でＬＥＤ前駆体に適用された配合物が、好ましくは蛍光体および／または量子材料から選択される１以上のコンバーターを含んでなる、コンバーター層の部分を形成する、請求項１４に記載のＬＥＤの製造方法。
【請求項１６】
配合物が、工程（ａ）で、ディスペンシング、スクリーン印刷、ステンシル印刷、スプレーコーティング、スロットコーティング、スピンコーティング、またはインクジェット印刷によって適用される、請求項１４または１５に記載のＬＥＤの製造方法。
【発明の詳細な説明】
【技術分野】
【０００１】
本発明は、発光デバイス（ＬＥＤ）のための、高屈折封止材料に好適な配合物、前記配合物から得られる高屈折率を有する、ＬＥＤのための封止材料、および前記高屈折封止材料を含んでなるＬＥＤに関するものである。さらに、本発明は、ＬＥＤのための高屈折封止材料の調製に好適な配合物の調製方法に関するものである。本発明は、さらに、前記配合物を使用することによるＬＥＤの製造方法に関するものである。本発明による配合物は、ＬＥＤ、特に高屈折率のコンバーター層を有する蛍光体変換ＬＥＤ（ｐｃ−ＬＥＤ）、のための封止材料の調製に特に好適である。さらに、配合物は、より早いキュア速度により、より効率的な加工性を可能にする。本発明による封止材料は、高屈折率を提供するものであって、高屈折率は低い温度依存を示し、それによって、光出力の増加およびカラーポイント耐性の増加を示す、高性能のＬＥＤの調製が可能になる。さらに、封止材料は、水蒸気に対して、改良されたバリア特性を示す。
【０００２】
背景および背景技術の説明
ＬＥＤ産業において、ＬＥＤのための好適な封止材料を求める高い需要がある。このような材料はいくつかの困難に直面する：
ｉ．封止材料は、機械的および光学的特性を劣化させることなく、高温に耐えなければならない。
ｉｉ．封止材料は、光学的透明性および高温への耐性に加えて、高屈折率の有利な特性を有する必要がある。
ｉｉｉ．封止材料は、高強度の放射線に対して高い耐性を有することが必要である。
ｉｖ．封止材料は、非常に柔らかいゲル材料から硬いプラスチック材料までの広位範囲の弾性率を変化させることができることが必要である。
【０００３】
ＬＥＤは、高い熱流束および高い光流速を発生させることができる。封止材料と同様、ＬＥＤパッケージは、熱および／または放射線（紫外（ＵＶ）および／または可視（ＶＩＳ）放射線）にさらされた場合に、安定的に機能する必要がある。光封止材料は、ＬＥＤのパフォーマンスを改良する点で重要や役割を果たす。今までのところ、多くの封止材料は、とりわけ、ＬＥＤの使用の寿命までの間の透過率の減少を受ける。以降において、主要な封止材料の有利な点と以前残る不利な点を示す。シリコン由来の材料は、光学的、機械的、および経時劣化特性において有利であるから、現時点でマーケットシェアの多くを占める。シリコーンリフレクターは、輝度特性を改良し、より優れた熱耐性および光熱耐性を示す。シリコーン由来のリフレクターがあると、ＬＥＤの光強度のわずかな低下がある；それらは９８％より高い高効率で光を反射する。チップの保護膜としでのシリコーンは高熱耐性を示す。シリコーンは白色ＬＥＤを作るために、蛍光体と混合されうる。シリコーンは、ディスペンスされるか、または容易に成形されうる。主な用途は、ＬＥＤのような一般的な照明製品および液晶ディスプレイ（ＬＣＤ）におけるバックライト製品である。
【０００４】
シリコーンの不利な点のうちの１つは、それらが透過性が高く、ガス透過が可能な点である。昇温時、回路基板からガス放出される揮発性有機物質（ＶＯＣ）のような化学混入物質は、変色の原因となる。ＶＯＣは、ＬＥＤの劣化を加速させるか、ＬＥＤのパフォーマンスを損なうことがある。化学的な不適合性の影響は、青色および白色ＬＥＤには見られたが、赤色または緑色ＬＥＤには見られなかった。シリコーンは、湿気も透過させ、これによって、ＬＥＤパフォーマンスの劣化が早まり、低下する。他のシリコーンの不利な点は、高いＣＴＥ（３２０ｐｐｍ／℃、Ｅｌｅｃｔｒｏｎｉｃ  ＰａｃｋａｇｉｎｇおよびＩｎｔｅｒｃｏｎｎｅｃｔｉｏｎ  Ｈａｎｄｂｏｏｋ）である。屈折率もより高くあるべきである。
【０００５】
ガラスの有利な点は、より優れた光学特性および耐久性である。これは、高性能用途においては魅力的である。しかし、ガラスの明確に不利な点は、標準的なＬＥＤ製造プロセスに適合しない点である。
【０００６】
エポキシドは、優れた密着性、化学および熱耐性、良好ないし優れた機械特性、および非常に良好な電気絶縁特性で知られる。しかし、エポキシドは、経時特性に劣る。それらは、高い水吸収により、耐水性が劣り、かつ短波長の光の低透過性により、光耐性が特に劣る。
【０００７】
好適な封止材料の選択は、その加工性と同様、ＵＶおよび高熱に対する経時耐性に大きく影響される。封止材料および対応するポリマー配合物（配合物から、封止材料はＬＥＤの製造のために調製される）は、いくつかの要求を満たす必要がある。水蒸気に対する最適なバリア特性ならびに機械的および光学的耐性の他に、高屈折率が必要である。典型的なガリウムナイトライドＬＥＤチップの屈折率は、約２．４である。ＬＥＤチップから出てより低い屈折率を有する封止材料に入る光は、表面の全反射によって限定される。封止材料のより高い屈折率はこの効果を低減し、よって、ＬＥＤの輝度を増加させる。今までのところ、１．５４までの屈折率のフェニルシリコーンが高屈折封止材料として使用される。このような材料の欠点は、熱的および光学的耐性を制限する芳香族基の存在である。さらに、高屈折率を有するナノ粒子とシリコーンとを混合し、安定な分散状態に調製することは、シリコーンと多くの他の材料が不適合でナノ粒子の凝集させてしまい、困難である。
【０００８】
したがって、安定であり、温度依存が低く、高屈折率であり、かつ光出力の増加およびカラーポイント耐性の増加および水蒸気に対するバリア特性を有する、高性能ＬＥＤの調製が可能になる、新規な封止材料への強い要求がある。さらに、上記の新規な封止材料の効率的な調製を可能にする新規な配合物への強い要求がある。
【０００９】
いままでのところ、高屈折率および高透過率を有し、空気中の１５０°より高い熱経時によって黄変への耐性を有する、ＬＥＤ封止材料は報告されていない（Ｋｉｍ  ｅｔ  ａｌ．、２０１０、Ｃｈｅｍｉｓｔｒｙ  ｏｆ  Ｍａｔｅｒｉａｌｓ）。
【００１０】
ＷＯ２０１２／０６７７６６は、ポリシラザン結合層を含んでなるＬＥＤが開示される。結合層は、典型的には、（メタ）アクリレートモノマーをさらに含んでなる。
【００１１】
ＷＯ２０１４／０６２８７１Ａ１は、マトリックスと少なくとも１つのフィラーを含み、マトリックスが無機コアおよびポリマーシェルを含むコア−シェル粒子集合である、ＬＥＤのための材料組成に関するものである。無機コアは、窒化アルミニウム、酸化アルミニウム、テルル化カドミウム、チタン酸バリウム、二酸化チタニウム、二酸化ジルコニウム、硫化亜鉛、またはそれらの組み合わせから形成されていてもよい。ポリマーシェルは、アクリルポリマー、ポリスチレン、スチレンコポリマー、ポリシロキサン、ポリエチレン、ポリプロピレン、またはそれらの組み合わせから形成されていてもよい。
【００１２】
ＷＯ２０１５／００７７７８Ａ１は、特定のオルガノポリシラザンに由来する、ＬＥＤのための新規封止材料を開示する。ＵＳ２０１５／０１８８００６Ａ１に、封止剤としてのポリシラザン／ポリシロキサンコポリマーを開示する。ポリシラザン／ポリシロキサンブロックコポリマーも、ＷＯ２００２／０６８５３５Ａ１に開示される。
【００１３】
ＥＰ２７３３１１７Ａ２は、無機微粒子散乱フィルムおよびその製造方法に関するものである。ＬＥＤ接触面または透過基板に、光散乱効果によって高光抽出効果を達成するために孔を含んでなる無機微粒子層が形成され、かつ高い平坦性を示し、強度を高くするために平坦化層が無機微粒子層上に形成される。
【００１４】
ＵＳ２００９／０２７２９９６Ａ１は、蛍光体変換ＬＥＤに関するものである。光抽出効果と色温度分布の均一性が、ナノ粒子と光源に近い光散乱粒子の両方の導入によって改良される。
【００１５】
しかしながら、従来技術から知られるＬＥＤ封止材料は、特に改良された効率および改良されたカラーポイント安定性のよりよいＬＥＤ特性に関して、改良の余地がある。
【００１６】
技術課題および本発明の目的
ＬＥＤ用途の封止材料の調製のためのさまざまなポリマー配合物が提案されてきた。しかしながら、光出力の増加による効率の増加、特に経時後の、改良されたカラーポイントの安定性、および水蒸気に対するバリア特性が強化されたコンバーター層を有するＬＥＤの効率的な製造を可能にするような、これらのポリマー配合物および得られる封止材料の改良への継続的な要望がある。さらに、温度依存が最小限である高屈折率を有する新規な封止材料への強い要望がある。
【００１７】
それゆえ、本発明の目的は従来技術の不利な点を克服することであり、改良された光出力および改良されたカラーポイント安定性を有するＬＥＤのための高屈折封止材料を調製するために好適な新規なポリマー配合物を提供することである。本発明のさらなる目的は、ＬＥＤのための高屈折率封止材料を調製するのに好適なポリマー配合物の調製方法を提供することである。さらに、本発明の目的は、前記高屈折封止材料を含んでなり、水蒸気に対する強化されたバリア特性を有する、ＬＥＤを提供することである。さらに、本発明の目的は、前記ポリマー配合物を効率的な方法で用いることのよるＬＥＤの製造方法を提供することである。
【００１８】
本発明によるポリマー配合物は、特に、ＬＥＤ、特にＬＥＤ、高屈折率の転換層を有する、蛍光体変換ＬＥＤ（ｐｃ−ＬＥＤ）、のための封止材料の調製に特に好適である。さらに、ポリマー配合物は、従来のポリマー配合物と比較してより早いキュア速度を示し、より効率的な加工性を可能にする。本発明の封止材料は、温度依存が低く、高屈折率であるものを提供するものであって、それによって、光出力の増加およびカラーポイント耐性の増加、および水蒸気に対する強化されたバリア特性を有する、高性能のＬＥＤの製造が可能になる。
【００１９】
発明の概要
本発明者らは、驚くべきことに、上記の目的が、
第１の繰り返し単位Ｕ１および第２の繰り返し単位Ｕ２を含んでなるポリマー
（ここで、第１の繰り返し単位Ｕ１は式（Ｉ）によって表され、かつ第２の繰り返し単位Ｕ２は式（ＩＩ）によって表される：
【化１】
2019524931.tif 000002
（式中、Ｒ１、Ｒ２、Ｒ３、Ｒ４、およびＲ５は、出現毎に互いに独立に、水素、オルガニルおよびオルガノヘテリルからなる群から選択され、かつａは１〜６０の整数である）；および
表面修飾されたナノ粒子（ここで、表面修飾されたナノ粒子は二酸化ジルコニウムを含まない）
含んでなる配合物によって、個々にまたは任意の組み合わせで解決されうることを見出した。
【００２０】
さらに、ＬＥＤのための封止材料が提供され、ここで、封止材料は、
（ａ）本発明による配合物を提供すること；および
（ｂ）７０〜３００℃の温度で、１〜２４時間の間、前記配合物をキュアすること
によって得られる。
【００２１】
さらに、本発明の封止材料を含んでなるＬＥＤが提供される。
【００２２】
さらに、第１の繰り返し単位Ｕ１および第２の繰り返し単位Ｕ２を含むポリマーが表面修飾されたナノ粒子（ここで、表面修飾されたナノ粒子は二酸化ジルコニウムを含まない）の分散体と混合される、本発明による配合物の調製方法が提供される。
【００２３】
最後に、本発明は、以下の工程を含んでなるＬＥＤの製造方法が提供される：
（ａ）本発明による配合物をＬＥＤ前駆体に適用すること；および
（ｂ）７０〜３００℃の温度で、１〜２４時間の間、配合物をキュアすること。
【００２４】
好ましいさらなる形態が、以下の従属項に開示される。
【図面の簡単な説明】
【００２５】
【図１】図１は、ＰＧＭＥＡに４０重量％で分散された分散体１の表面修飾されたナノ粒子の吸収スペクトルを示す。
【図２】図２は、ＰＧＭＥＡに１重量％で分散された分散体１の表面修飾されたナノ粒子の粒子サイズ分布を示す。動的光散乱装置で測定された。
【図３】図３は、温度の関数として、屈折率を示す。
【化２】
2019524931.tif 000003
【図４】図４は、２５℃における温度の関数として、屈折率の相対変化を示す。
【化３】
2019524931.tif 000004
【発明の詳細な説明】
【００２６】
ここで用いられる用語「封止材料（ｅｎｃａｐｓｕｌａｔｉｏｎ  ｍａｔｅｒｉａｌまたはｅｎｃａｐｓｕｌａｎｔ）」は、コンバーターを覆う、または封入する材料を意味する。好ましくは、封止材料は、１以上のコンバーターを含む、コンバーター層の部分である。コンバーター層は、それぞれの用途に応じて、半導体光源（ＬＥＤチップ）に直接的に配置されているか、代わりにそれから離れて配置されていてもよい。コンバーター層は、異なる膜厚を有するか、または均一な膜厚を有するフィルムとして存在していてもよい。封止材料はＬＥＤデバイスの外部環境に対するバリアを形成し、それによって、コンバーターおよび／またはＬＥＤチップを保護する。封止材料は、好ましくはコンバーターおよび／またはＬＥＤチップと直接的に接触する。通常、封止材料は、ＬＥＤチップおよび／またはリードフレームおよび／または金線、および／またははんだ（フリップチップ）、フィリング材料、コンバーター、ならびに第１のおよび第２の光学系を含んでなるＬＥＤパッケージの部分である。封止材料は、ＬＥＤチップおよび／またはリードフレームおよび／または金線を覆っていてもよく、かつコンバーターを含んでいてもよい。封止材料は、外部環境の影響に対して、表面保護材料の機能を有し、かつ経時安定性を意味する長期信頼性を保証する。好ましくは、封止材料を含むコンバーター層は、１μｍ〜１ｃｍ、より好ましくは１０μｍ〜１ｍｍの膜厚を有する。
【００２７】
外部環境影響は、例えば、湿気、化学物質（例えば、酸、塩基、酸素他）、温度、または機械的衝撃もしくはストレスのような、化学的または物理的なものであってよい。封止剤は、−５５℃〜＋２６０℃の温度耐性を示す。本発明の封止材料は、蛍光体粉末または量子材料（例えば、量子ドット）のようなコンバーターのためのバインダーとして機能することもできる。封止剤は、第１の光学機能（レンズ）を提供するために、形成されることも可能である。
【００２８】
用語「層（ｌａｙｅｒおよびｌａｙｅｒｓ）」は、用途を通じて入れ替えて使用されることに留意すべきである。当業者であれば、材料の単一の層（ｌａｙｅｒ）が実際に材料のいくつかの個々の層を含んでいてもよいことを理解するであろう。同様に、材料のいくつかの「層（ｌａｙｅｒｓ）」は、単一の層として機能すると考えられていてもよい。つまり、用語「層（ｌａｙｅｒ）」は、材料の均質な層を示すわけではない。単一の層（ｌａｙｅｒ）は、副層に局在する、さまざまな材料濃度および組成を含んでいてもよい。これらの副層は、単一の形成工程または複数の工程で形成されていてもよい。他に特に言及しない限り、請求項において材料の「層」を含んでなる要素の開示によって、本発明の範囲を制限することは意図しない。
【００２９】
ここで使用される用語「ＬＥＤ」は、１以上の半導体光源（ＬＥＤチップ）、リードフレーム、配線、はんだ（フリップチップ）、コンバーター、フィリング材料、封止材料、第１の光学系および／または第２の光学系を含んでなるＬＥＤデバイスを意味する。ＬＥＤは、半導体光源（ＬＥＤチップ）および／またはリードフレームおよび／または金線および／またははんだ（フリップチップ）を含むＬＥＤ前駆体から調製されていてもよい。ＬＥＤ前駆体において、ＬＥＤチップもコンバーターも封止材料によって封入されていない。通常、封止材料およびコンバーターは、コンバーター層の部分を形成する。このようなコンバーター層は、それぞれの用途に応じて、ＬＥＤチップの上に直接的に配置されていてもよいし、または代わりにそれから離れて配置されていてもよい。
【００３０】
ここで使用される用語「コンバーター」は、第１の波長の光から、第２の波長の光に変換、する（ここで、第２の波長は第１の波長とは異なる）材料を意味する。コンバーターは、蛍光体または量子材料である。
【００３１】
「蛍光体（ｐｈｏｓｐｈｏｒ）」は、１以上の発光中心を含む無機蛍光材料である。発光中心は、例えば、希土類金属元素の（例えばＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕ）原子もしくはイオン、および／または遷移金属元素（例えば、Ｃｒ、Ｍｎ、Ｆｅ、Ｃｏ、Ｎｉ、Ｃｕ、Ａｇ、ＡｕおよびＺｎ）の原子もしくはイオン、および／または主族金属元素（例えば、Ｎａ、Ｔｌ、Ｓｎ、Ｐｂ、ＳｂおよびＢｉ）の原子もしくはイオンのような活性元素によって形成される。好適な蛍光体の例は、ガーネット、ケイ酸塩、オルトケイ酸塩、チオガリウム酸塩、硫化物、窒化物、シリコン系酸窒化物、ニトリドシリケート、ニトリドアルミニウムシリケート、オキソニトリドシリケート、オキソニトリドアルミニウムシリケートおよび希土類をドープしたサイアロンをベースとする蛍光体を含む。本発明の意味における蛍光体は、特定の波長範囲の電磁放射線、好ましくは青および／または紫外線（ＵＶ）電磁放射線、を吸収し、かつ吸収された電磁放射線を異なる波長範囲を有する電磁放射線、好ましくは例えば、紫、青、緑、黄色、オレンジ、または赤色光の、可視（ＶＩＳ）光に変換する。
【００３２】
「量子材料」は、粒子サイズ、組成、および形を制御することによって、幅広く調整可能な物理特性を有するナノ材料のクラスを形成する、半導体ナノ粒子である。特に、このクラスの材料の最も明確なサイズ依存特性は、調整可能な蛍光発光である。調整可能性は、量子閉じ込め効果に基づいており、減少した粒子サイズは、「箱中の粒子」挙動をもたらし、その結果、バンドギャップエネルギーの青色変化およびしたがって発光がもたらされる。したがって、例えばＣｄＳｅナノ粒子の放出を、〜６．５ｎｍの直径の粒子について６６０ｎｍから、〜２ｎｍの直径の粒子について５００ｎｍに調整することができる。同様の挙動は、他の半導体が、ＳＵＶ（例えばＺｎＳｅ、ＣｄＳの使用時）から、可視（例えばＣｄＳｅ、ＩｎＰの使用時）を介して、近−ＩＲ（例えばＩｎＡｓ使用時）に至る幅広いスペクトル範囲が可能になるナノ粒子として調整された場合に、達成されうる。ナノ粒子の形状変化は、特にロッド形状が重要であるいくつかの半導体システムで実証された。ナノロッドは、球状粒子とは異なる特性を示す。例えば、それらは、ロッドの長手方向軸に沿って偏光した光を示し、一方、球状粒子は偏光のない光を示す。さらに、我々は、ナノロッドが光利得において有利な特性を有することを、それらのレーザー材料としての使用ポテンシャルを提示し、示した（Ｂａｎｉｎ  ｅｔ  ａｌ．Ａｄｖ．Ｍａｔｅｒ（２００２）１４、３１７）。１つのナノロッドについて、発光を可逆的にスイッチオンおよびスイッチオフすることが可能であり、外部電場において独特の挙動を示すこともまた示された（Ｂａｎｉｎ  ｅｔ．ａｌ．Ｎａｎｏ  Ｌｅｔｔｅｒｓ（２００５）５、１５８１）。
【００３３】
ここで使用される「ナノ粒子」は、直径が、＜１００ｎｍ、好ましくは≦９５ｎｍ、より好ましくは≦９０ｎｍ、さらにより好ましくは≦８５ｎｍ、さらにより好ましくは≦８０ｎｍ、さらにより好ましくは≦７５ｎｍ、さらにより好ましくは≦７０ｎｍ、さらにより好ましくは≦６５ｎｍ、さらにより好ましくは≦６０ｎｍ、さらにより好ましくは≦５５ｎｍ、さらにより好ましくは≦５０ｎｍ、さらにより好ましくは≦４５ｎｍ、さらにより好ましくは≦４０ｎｍ、さらにより好ましくは≦３５ｎｍ、さらにより好ましくは≦３０ｎｍ、さらにより好ましくは≦２５ｎｍ、最も好ましくは≦２０ｎｍである、粒子である。
【００３４】
用語「ポリマー」は、限定されないが、ホモポリマー、コポリマー（例えば、ブロック、ランダム、および相互コポリマー）、ターポリマー、クオーターポリマー等、およびブレンドならびにそれらの変形が挙げられる。さらに、別途特に限定されない限り、用語「ポリマー」は、材料のあらゆる可能な立体異性体を含む。これらの立体には、イソタクチック、シンジオタクチック、およびアタクチック対照が挙げられるが、これに限定されない。ポリマーは、比較的高い分子量の分子であり、この構造は、実際的にまたは概念的に、比較的低い分子量の分子（つまり、モノマー）に由来する、本質的に複数の繰り返しの単位（つまり、繰り返し単位）を含んでなる。
【００３５】
ここで使用される用語「モノマー」は、重合化されうる分子であって、それによってポリマーの重要な構造の構成単位（繰り返し単位）を与えるものに関する。
【００３６】
ここで使用される用語「ホモポリマー」は、一種の（現実の、潜在的、または仮説的）モノマーに由来するポリマーを意味する。
【００３７】
ここで使用される用語「コポリマー」は、一般に、１より多いモノマーに由来する任意のポリマーを意味し、ポリマーは対応する繰り返し単位を１より多く含む。１つの形態において、コポリマーは２種以上のモノマーの反応生成物であり、よって２以上の対応する繰り返し単位を含んでなる。好ましくは、コポリマーは、２、３、４、５、または６種の繰り返し単位を含んでなる。３モノマー種の共重合によってえられたコポリマーは、ターポリマーということもできる。４モノマー種の共重合によってえられたコポリマーは、クオーターポリマーということもできる。コポリマーは、ブロック、ランダム、および／または相互コポリマーとして存在していてもよい。
【００３８】
ここで使用される用語「ブロックコポリマー」は、隣接するブロックが構造的に異なる、つまり隣接するブロックが、異なる種類のモノマー、または異なる組成もしくは繰り返し単位の連鎖分布である同一の種類のモノマーに由来する繰り返し単位を含んでなる、コポリマーを意味する。
【００３９】
さらに、ここで使用される用語「ランダムコポリマー」は、巨大分子（ｍａｃｒｏｍｏｌｅｃｕｌｅ）から形成されるポリマーであって、鎖中に所定の繰り返し単位を所定の位置で見つける確率が、隣接する繰り返し単位の性質に独立であるものに関する。通常、ランダムコポリマーにおいて、繰り返し単位の連鎖分布は、ベルヌーイ統計に従う。
【００４０】
ここで使用される用語「交互ポリマー」は、２種の繰り返し単位を含んでなる巨大分子が交互に構成されるコポリマーを意味する。
【００４１】
本出願の目的のために、用語「オルガニル」は、官能性の種類とは関係なく、炭素原子に１つの自由原子価（ｆｒｅｅ  ｖａｌｅｎｃｅ）を有する、任意の有機置換基を示すために使用される。
【００４２】
本出願の目的のために、用語「オルガノヘテリル」は、炭素を含み、従って、有機ではあるが、ヘテロ原子である炭素以外の原子に自由原子価を有する、任意の１価の基を示すために使用される。
【００４３】
ここで使用されるように、用語「ヘテロ原子」は、Ｈ−もしくはＣ−原子ではない、有機化合物中の原子を意味するものと理解され、そして、好ましくはＮ、Ｏ、Ｓ、Ｐ、Ｓｉ、Ｓｅ、Ａｓ、ＴｅまたはＧｅを意味するものと理解される。
【００４４】
３以上のＣ原子の鎖を含んでなる、オルガニルまたはオルガノヘテリル基は、直鎖、分枝および／または環状であってもよく、スピロおよび／または縮合環を含む。
【００４５】
好ましいオルガニルおよびオルガノヘテリル基は、アルキル、アルコキシ、アルキルカルボニル、アルコキシカルボニル、アルキルカルボニルオキシ、およびアルコキシカルボニルオキシ（これらのそれぞれは、所望により置換されており、かつ１〜４０、好ましくは１〜２５、非常に好ましくは１〜１８のＣ原子を有する）、さらに、アリールもしくはアリールオキシ（所望により置換されており、かつ６〜４０、好ましくは７〜４０のＣ原子を有する）、さらに、アルキルアリールオキシ、アリールカルボニル、アリールオキシカルボニル、アリールカルボニルオキシおよびアリールオキシカルボニルオキシ（これらのそれぞれは、必要に応じて置換されており、６〜４０、好ましくは７〜４０のＣ原子を有する）であり、これらの基の全ては、好ましくはＮ、Ｏ、Ｓ、Ｐ、Ｓｉ、Ｓｅ、Ａｓ、ＴｅおよびＧｅから選択される、１以上のヘテロ原子を任意で含む。
【００４６】
オルガニルまたはオルガノヘテリル基は、飽和もしくは不飽和の、非環式基、または飽和もしくは不飽和の、環式基であってもよい。不飽和の、非環式もしくは環式基は、特にアリール、アルケニルおよびアルキニル基（特に、エチニル）が好ましい。ここで、Ｃ１−Ｃ４０オルガニルもしくはオルガノヘテリル基は、非環式であり、この基は、直鎖状もしくは分枝状であってもよい。Ｃ１−Ｃ４０オルガニルもしくはオルガノヘテリル基としては、例えば：Ｃ１−Ｃ４０アルキル基、Ｃ１−Ｃ４０フルオロアルキル基、Ｃ１−Ｃ４０アルコキシもしくはオキサアルキル基、Ｃ２−Ｃ４０アルケニル基、Ｃ２−Ｃ４０アルキニル基、Ｃ３−Ｃ４０アリル基、Ｃ４−Ｃ４０アルキルジエニル基、Ｃ４−Ｃ４０ポリエニル基、Ｃ２−Ｃ４０ケトン基、Ｃ２−Ｃ４０エステル基、Ｃ６−Ｃ１８アリール基、Ｃ６−Ｃ４０アルキルアリール基、Ｃ６−Ｃ４０アリールアルキル基、Ｃ４−Ｃ４０シクロアルキル基、Ｃ４−Ｃ４０シクロアルケニル基等が挙げられる。前述の基のうち、好ましいのは、それぞれ、Ｃ１−Ｃ２０アルキル基、Ｃ１−Ｃ２０フルオロアルキル基、Ｃ２−Ｃ２０アルケニル基、Ｃ２−Ｃ２０アルキニル基、Ｃ３−Ｃ２０アリル基、Ｃ４−Ｃ２０アルキルジエニル基、Ｃ２−Ｃ２０ケトン基、Ｃ２−Ｃ２０エステル基、Ｃ６−Ｃ１２アリール基、およびＣ４−Ｃ２０ポリエニル基である。また、例えば、シリル基、好ましくはトリアルキルシリル基で置換されている、アルキニル基、好ましくはエチニル基のような、炭素原子を有する基とヘテロ原子を有する基の組み合わせが含まれる。
【００４７】
ここで使用される用語「アリール」および「ヘテロアリール」は、好ましくは、縮合環を含んでもよく、また１以上の基Ｌで所望により置換された、４〜３０の環Ｃ原子を有する、単環式、二環式もしくは三環式の、芳香族、またはヘテロ芳香族基を意味し、ここで、Ｌは、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、所望により置換されたシリル、または所望により置換され、かつ所望により１以上のヘテロ原子を含んでなる、１〜４０のＣ原子を有する、オルガニルまたはオルガノヘテリルから選択され、そして、好ましくは、所望によりフッ素化された、１〜２０のＣ原子を有する、アルキル、アルコキシ、チアアルキル、アルキルカルボニル、アルコキシカルボニル、またはアルコキシカルボニルオキシであり、そして、Ｒ０、Ｒ００、Ｘ０は、上記および下記の意味を有する。
【００４８】
非常に好ましい置換基Ｌは、ハロゲン、最も好ましくはＦ、または１〜１２のＣ原子を有する、アルキル、アルコキシ、オキサアルキル、チオアルキル、フルオロアルキルおよびフルオロアルコキシ、または２〜１２のＣ原子を有する、アルキニルおよびアルケニルから選択される。
【００４９】
特に好ましいアリールおよびヘテロアリール基は、フェニル、１以上のＣＨ基がＮにより置き換えられたフェニル、ナフタレン、チオフェン、セレノフェン、チエノチオフェン、ジチエノチオフェン、フルオレンおよびオキサゾールであり、これらの全ては、非置換であるか、上記で定義されたＬにより、モノ−もしくは多−置換されていることができる。非常に好ましい環は、ピロール、好ましくは、Ｎ−ピロール、フラン、ピリジン、好ましくは２−もしくは３−ピリジン、ピリミジン、ピリダジン、ピラジン、トリアゾール、テトラゾール、ピラゾール、イミダゾール、イソチアゾール、チアゾール、チアジアゾール、イソオキサゾール、オキサゾール、オキサジアゾール、チオフェン、好ましくは２−チオフェン、セレノフェン、好ましくは２−セレノフェン、チエノ［３，２−ｂ］チオフェン、チエノ［２，３−ｂ］チオフェン、フロ［３，２−ｂ］フラン、フロ［２，３−ｂ］フラン、セレノ［３，２−ｂ］セレノフェン、セレノ［２，３−ｂ］セレノフェン、チエノ［３，２−ｂ］セレノフェン、チエノ［３，２−ｂ］フラン、インドール、イソインドール、ベンゾ［ｂ］フラン、ベンゾ［ｂ］チオフェン、ベンゾ［１，２−ｂ；４，５−ｂ’］チオフェン、ベンゾ［２，１−ｂ；３，４−ｂ’］ジチオフェン、キノール、２−メチルキノール、イソキノール、キノキサリン、キナゾリン、ベンゾトリアゾール、ベンゾイミダゾール、ベンゾチアゾール、ベンゾイソチアゾール、ベンゾイソオキサゾール、ベンゾオキサジアゾール、ベンゾオキサゾール、ベンゾチアジアゾールから選択され、これらの全ては、非置換であるか、上記で定義されたＬにより、モノ−もしくは多−置換されていることができる。アリールおよびヘテロアリール基のさらなる例は、以下に示す基から選択されるものである。
【００５０】
アルキルもしくはアルコキシラジカル（つまり、そこでは末端ＣＨ２基が−Ｏ−で置き換えられている）は、直鎖状または分岐状であることができる。それは、好ましくは、直鎖状（または線形）である。そのようなアルキルおよびアルコキシラジカルの好適な例は、メチル、エチル、プロピル、ブチル、ペンチル、ヘキシル、ヘプチル、オクチル、ノニル、デシル、ウンデシル、ドデシル、トリデシル、テトラデシル、ペンタデシル、メトキシ、エトキシ、プロポキシ、ブトキシ、ペントキシ、ヘキソキシ、ヘプトキシ、オクトキシ、ノノキシ、デコキシ、ウンデコキシ、ドデコキシ、トリデコキシまたはテトラデコキシである。好ましいアルキルおよびアルコキシラジカルは、１、２、３、４、５、６、７、８、９または１０の炭素原子を有する。このような好ましいアルキルおよびアルコキシラジカルの好適な例は、メチル、エチル、プロピル、ブチル、ペンチル、ヘキシル、ヘプチル、オクチル、ノニル、デシル、メトキシ、エトキシ、プロポキシ、ブトキシ、ペントキシ、ヘキソキシ、ヘプトキシ、オクトキシ、ノノキシおよびデコキシからなる群から選択されることができる。
【００５１】
１以上のＣＨ２基が−ＣＨ＝ＣＨ−で置き換えられているアルケニル基は、直鎖状または分枝状であることができる。この基は、好ましくは、直鎖状で、２〜１０のＣ原子を有しており、従って、好ましくは、ビニル、プロパ−１−エニルもしくはプロパ−２−エニル、ブタ−１−エニル、ブタ−２−エニルもしくはブタ−３−エニル、ペンタ−１−エニル、ペンタ−２−エニル、ペンタ−３−エニルもしくはペンタ−４−エニル、ヘキサ−１−エニル、ヘキサ−２−エニル、ヘキサ−３−エニル、ヘキサ−４−エニルもしくはヘキサ−５−エニル、ヘプタ−１−エニル、ヘプタ−２−エニル、ヘプタ−３−エニル、ヘプタ−４−エニル、ヘプタ−５−エニルもしくはヘプタ−６−エニル、オクタ−１−エニル、オクタ−２−エニル、オクタ−３−エニル、オクタ−４−エニル、オクタ−５−エニル、オクタ−６−エニルもしくはオクタ−７−エニル、ノナ−１−エニル、ノナ−２−エニル、ノナ−３−エニル、ノナ−４−エニル、ノナ−５−エニル、ノナ−６−エニル、ノナ−７−エニルもしくはノナ−８−エニル、デカ−１−エニル、デカ−２−エニル、デカ−３−エニル、デカ−４−エニル、デカ−５−エニル、デカ−６−エニル、デカ−７−エニル、デカ−８−エニルもしくはデカ−９−エニルである。
【００５２】
特に好ましいアルケニル基は、Ｃ２−Ｃ７−１Ｅ−アルケニル、Ｃ４−Ｃ７−３Ｅ−アルケニル、Ｃ５−Ｃ７−４−アルケニル、Ｃ６−Ｃ７−５−アルケニルおよびＣ７−６−アルケニル、特にＣ２−Ｃ７−１Ｅ−アルケニル、Ｃ４−Ｃ７−３Ｅ−アルケニルおよびＣ５−Ｃ７−４−アルケニルである。特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニル等である。５までのＣ原子を有するアルケニル基が一般に好ましい。
【００５３】
オキサアルキル（すなわち、そこでは１のＣＨ２基が−Ｏ−で置き換えられている）基は、好ましくは、例えば、直鎖状の、２−オキサプロピル（＝メトキシメチル）、２−（エトキシメチル）もしくは３−オキサブチル（＝２−メトキシエチル）、２−、３−もしくは４−オキサペンチル、２−、３−、４−もしくは５−オキサヘキシル、２−、３−、４−、５−もしくは６−オキサヘプチル、２−、３−、４−、５−、６−もしくは７−オキサオクチル、２−、３−、４−、５−、６−、７−もしくは８−オキサノニル、または２−、３−、４−、５−、６−、７−、８−もしくは９−オキサデシルである。オキサアルキル（すなわち、そこでは１つのＣＨ２基が−Ｏ−で置き換えられている）は好ましくは、例えば、直鎖状の、２−オキサプロピル（＝メトキシメチル）、２−（＝エトキシメチル）もしくは３−オキサブチル（＝２−メトキシエチル）、２−、３−もしくは４−オキサペンチル、２−、３−、４−もしくは５−オキサヘキシル、２−、３−、４−、５−もしくは６−オキサヘプチル、２−、３−、４−、５−、６−もしくは７−オキサオクチル、２−、３−、４−、５−、６−、７−もしくは８−オキサノニル、または２−、３−、４−、５−、６−、７−、８−もしくは９−オキサデシルである。
【００５４】
ＣＨ２基の１個が−Ｏ−により、そして１個が−Ｃ（Ｏ）−で置き換えられているアルキル基において、これらのラジカルは、好ましくは隣接している。従って、これらの基は一緒になってカルボニルオキシ基−Ｃ（Ｏ）−Ｏ−、またはオキシカルボニル基−Ｏ−Ｃ（Ｏ）−を形成する。好ましくは、この基は、直鎖状であり、かつ２〜６のＣ原子を有する。それは、従って、好ましくは、アセチルオキシ、プロピオニルオキシ、ブチリルオキシ、ペンタノイルオキシ、ヘキサノイルオキシ、アセチルオキシメチル、プロピオニルオキシメチル、ブチリルオキシメチル、ペンタノイルオキシメチル、２−アセチルオキシエチル、２−プロピオニルオキシエチル、２−ブチリルオキシエチル、３−アセチルオキシプロピル、３−プロピオニルオキシプロピル、４−アセチルオキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルおよび４−（メトキシカルボニル）ブチルからなる群から選択される。
【００５５】
２以上のＣＨ２基が−Ｏ−および／または−Ｃ（Ｏ）Ｏ−で置き換えられているアルキル基は、直鎖状または分枝状であることができる。好ましくは、この基は、直鎖状であり、そして３〜１２のＣ原子を有する。この基は、従って、好ましくは、ビスカルボキシメチル、２，２−ビスカルボキシエチル、３，３−ビスカルボキシプロピル、４，４−ビスカルボキシブチル、５，５−ビスカルボキシペンチル、６，６−ビスカルボキシヘキシル、７，７−ビスカルボキシヘプチル、８，８−ビスカルボキシオクチル、９，９−ビスカルボキシノニル、１０，１０−ビスカルボキシデシル、ビス（メトキシカルボニル）−メチル、２，２−ビス（メトキシカルボニル）エチル、３，３−ビス（メトキシカルボニル）プロピル、４，４−ビス（メトキシカルボニル）ブチル、５，５−ビス（メトキシカルボニル）ペンチル、６，６−ビス（メトキシカルボニル）−ヘキシル、７，７−ビス−（メトキシカルボニル）ヘプチル、８，８−ビス（メトキシカルボニル）オクチル、ビス（エトキシカルボニル）メチル、２，２−ビス（エトキシカルボニル）エチル、３，３−ビス（エトキシカルボニル）プロピル、４，４−ビス（エトキシカルボニル）ブチルおよび５，５−ビス（エトキシカルボニル）ヘキシルからなる群から選択される。
【００５６】
チオアルキル基（つまり、そこでは１個のＣＨ２基が−Ｓ−で置き換えられている）は、好ましくは、直鎖状の、チオメチル（−ＳＣＨ３）、１−チオエチル（−ＳＣＨ２ＣＨ３）、１−チオプロピル（＝−ＳＣＨ２ＣＨ２ＣＨ３）、１−（チオブチル）、１−（チオペンチル）、１−（チオヘキシル）、１−（チオヘプチル）、１−（チオオクチル）、１−（チオノニル）、１−（チオデシル）、１−（チオウンデシル）または１−（チオドデシル）であり、これらにおいて、好ましくは、ｓｐ２混成ビニル炭素原子に隣接するＣＨ２基が置き換えられている。
【００５７】
フルオロアルキル基は、好ましくパーフルオロアルキル、ＣｉＦ２ｉ＋１（ここで、ｉは１〜１５の整数である）、特に、ＣＦ３、Ｃ２Ｆ５、Ｃ３Ｆ７、Ｃ４Ｆ９、Ｃ５Ｆ１１、Ｃ６Ｆ１３、Ｃ７Ｆ１５、またはＣ８Ｆ１７、非常に好ましくはＣ６Ｆ１３であるか、または部分的にフッ素化されたアルキル、特に、１，１−ジフルオロアルキルであり、これらのすべては直鎖状もしくは分枝状である。
【００５８】
アルキル、アルコキシ、アルケニル、オキサアルキル、チオアルキル、カルボニル、およびカルボニル基は、アキラルもしくはキラル基であることができる。特に好ましいキラル基は、例えば、２−ブチル（＝１−メチルプロピル）、２−メチルブチル、２−メチルペンチル、３−メチルペンチル、２−エチルヘキシル、２−プロピルペンチル、特に、２−メチルブチル、２−メチルブトキシ、２−メチルペントキシ、３−メチルペントキシ、２−エチルヘキソキシ、１−メチルヘキソキシ、２−オクチルオキシ、２−オキサ−３−メチルブチル、３−オキサ−４−メチルペンチル、４−メチルヘキシル、２−ヘキシル、２−オクチル、２−ノニル、２−デシル、２−ドデシル、６−メタ−オキシオクトキシ、６−メチルオクトキシ、６−メチルオクタノイルオキシ、５−メチルヘプチルオキシカルボニル、２−メチルブチリルオキシ、３−メチルバレロイルオキシ、４−メチルヘキサノイルオキシ、２−クロロプロピオニルオキシ、２−クロロ−３−メチルブチリルオキシ、２−クロロ−４−メチルバレリルオキシ、２−クロロ−３−メチルレリルオキシ、２−メチル−３−オキサペンチル、２−メチル−３−オキサヘキシル、１−メトキシプロピル−２−オキシ、１−エトキシプロピル−２−オキシ、１−プロポキシプロピル−２−オキシ、１−ブトキシプロピル−２−オキシ、２−フルオロオクチルオキシ、２−フルオロデシルオキシ、１，１，１−トリフルオロ−２−オクチルオキシ、１，１，１−トリフルオロ−２−オクチル、２−フルオロメチルオクチルオキシである。非常に好ましいのは、２−ヘキシル、２−オクチル、２−オクチルオキシ、１，１，１−トリフルオロ−２−ヘキシル、１，１，１−トリフルオロ−２−オクチルおよび１，１，１−トリフルオロ−２−オクチルオキシである。
【００５９】
好ましいアキラルな分枝状の基は、イソプロピル、イソブチル（＝メチルプロピル）、イソペンチル（＝３−メチルブチル）、ｔｅｒｔ−ブチル、イソプロポキシ、２−メチルプロポキシ、および３−メチルブトキシである。
【００６０】
好ましい実施形態において、オルガニルおよびオルガノヘテリル基は、互いに独立に、第１級、第２級もしくは第３級の、１〜３０のＣ原子を有する、アルキルもしくはアルコキシ（その中で、１以上のＨ原子は、所望によりＦで置き換えられている）、または、所望によりアルキル化またはアルコキシル化されていて、４〜３０の環原子を有する、アリール、アリールオキシ、ヘテロアリールもしくはヘテロアリールから選択される。このタイプの非常に好ましい基は、下記の式からなる群から選択される：
【化４】
2019524931.tif 000005
式中、「ＡＬＫ」は、所望によりフッ素化されていて、好ましくは直鎖の、１〜２０、好ましくは１〜１２（第３級基の場合は、非常に好ましくは１〜９）のＣ原子を有する、アルキルもしくはアルコキシを表わし、そして、破線は、これらの基が接続する環への連結を表わす。これらの基の中で特に好ましいのは、全ての下位基ＡＬＫが同一のものである。
【００６１】
−ＣＹ１＝ＣＹ２−は、好ましくは、−ＣＨ＝ＣＨ−、−ＣＦ＝ＣＦ−または−ＣＨ＝Ｃ（ＣＮ）−である。
【００６２】
ここで使用されるように、「ハロゲン」は、Ｆ、Ｃｌ、ＢｒまたはＩ、好ましくはＦ、ＣｌまたはＢｒを含む。
【００６３】
本発明の目的のために、用語「置換された（ｓｕｂｓｔｉｔｕｔｅｄ）」は、存在する１以上の水素が、ここで定義される基ＲＳで置き換えられていることを示すために使用される。
【００６４】
ＲＳは、出現毎に独立に、ここで定義される任意の基ＲＴ；１〜４０の炭素原子を有するオルガニルまたはオルガノヘテリルであって、そのオルガニルまたはオルガノヘテリルが１以上の基ＲＴでさらに置換されていてもよいもの；および１〜４０の炭素原子を有し、Ｎ、Ｏ、Ｓ、Ｐ、Ｓｉ、Ｓｅ、Ａｓ、ＴｅもしくはＧｅからなる群から選択される１以上のヘテロ原子（Ｎ、ＯおよびＳが好ましいヘテロ原子である）を含んでなるオルガニルまたはオルガノヘテリル（オルガニルまたはオルガノヘテリルが１以上の基ＲＴでさらに置換されていてもよい）からなる群から選択される。
【００６５】
ＲＳとして好適なオルガニルまたはオルガノヘテリルの好ましい例は、出現毎に独立に、フェニル、１以上の基ＲＴで置換されたフェニル、アルキルおよび１以上の基ＲＴで置換されたアルキル（ここで、アルキルは、少なくとも１、好ましくは少なくとも５、より好ましくは少なくとも１０、そして最も好ましくは少なくとも１５の炭素原子を有し、および／または、最大４０、より好ましくは最大３０、さらにより好ましくは最大２５、そして最も好ましくは最大２０の炭素原子を有する）から選択される。例えば、ＲＳとして好適なアルキルはまた、フッ素化アルキル（すなわち、１以上の水素がフッ素で置き換えられているアルキル）、および過フッ素化アルキル（すなわち、水素のすべてがフッ素で置き換えられているアルキル）を含むことが留意される。
【００６６】
ＲＴは、出現毎に独立に、Ｆ、Ｂｒ、Ｃｌ、−ＣＮ、−ＮＣ、−ＮＣＯ、−ＮＣＳ、−ＯＣＮ、−ＳＣＮ、−Ｃ（Ｏ）ＮＲ０Ｒ００、−Ｃ（Ｏ）Ｘ０、−Ｃ（Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＯＲ０、−ＮＯ２、−ＳＦ５、および−ＳｉＲ０Ｒ００Ｒ０００からなる群から選択される。好ましいＲＴは、Ｆ、Ｂｒ、Ｃｌ、−ＣＮ、−ＮＣ、−ＮＣＯ、−ＮＣＳ、−ＯＣＮ、−ＳＣＮ、−Ｃ（Ｏ）ＮＲ０Ｒ００、−Ｃ（Ｏ）Ｘ０、−Ｃ（Ｏ）Ｒ０、−ＮＨ２、−ＮＲ０Ｒ００、−ＳＨ、−ＳＲ０、−ＯＨ、−ＯＲ０および−ＳｉＲ０Ｒ００Ｒ０００からなる群から選択される。
【００６７】
Ｒ０、Ｒ００およびＲ０００は、出現毎に互いに独立に、Ｈ、Ｆ、１〜４０の炭素原子を有するオルガニルまたはオルガノヘテリルからなる群より選択される。前記のオルガニルまたはオルガノヘテリルは、好ましくは、少なくとも５、より好ましくは少なくとも１０、そして最も好ましくは少なくとも１５の炭素原子を有する。前記のオルガニルまたはオルガノヘテリルは、好ましくは、最大３０、さらにより好ましくは最大２５、そして最も好ましくは最大２０の炭素原子を有する。好ましくは、Ｒ０、Ｒ００およびＲ０００は、出現毎に互いに独立に、Ｈ、Ｆ、アルキル、フッ素化アルキル、アルケニル、アルキニル、フェニルおよびフッ素化フェニルからなる群から選択される。より好ましくは、Ｒ０、Ｒ００およびＲ０００は、出現毎に互いに独立に、Ｈ、Ｆ、アルキル、フッ素化された、好ましくは過フッ素化されたアルキル、フェニル、および、フッ素化された、好ましくは過フッ素化されたフェニルからなる群から選択される。
【００６８】
例えば、Ｒ０、Ｒ００およびＲ０００として好適なアルキルはまた、過フッ素化アルキル（つまり、そこでは全ての水素がフッ素で置き換えられている）を含むことが留意される。アルキルの例は、メチル、エチル、ｎ−プロピル、イソプロピル、ｎ−ブチル、イソブチル、ｔｅｒｔ−ブチル（または「ｔ−ブチル」）、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシル（−Ｃ２０Ｈ４１）からなる群から選択される。
【００６９】
Ｘ０は、ハロゲンである。好ましくは、Ｘ０は、Ｆ、ＣｌおよびＢｒからなる群から選択される。
【００７０】
本発明は、第１の繰り返し単位Ｕ１および第２の繰り返し単位Ｕ２を含んでなるポリマー；および表面修飾されたナノ粒子（ここで、表面修飾されたナノ粒子は二酸化ジルコニウムを含まない）を含んでなる配合物に関するものである。
【００７１】
好ましい形態において、ポリマーは、少なくとも１つのさらなる繰り返し単位Ｕ１（これは、第１の繰り返し単位Ｕ１とは異なる）を含んでなる。ポリマーが１より多いさらなる繰り返し単位Ｕ１を含んでなる場合、このようなさらなる繰り返し単位Ｕ１は、互いに、相互に異なる。より好ましくは、ポリマーは、２、３、または４のさらなる繰り返し単位Ｕ１（これは、第１の繰り返し単位Ｕ１とは異なり、互いに、相互に異なる）を含んでなる。
【００７２】
好ましい形態において、ポリマーは、少なくとも１つのさらなる繰り返し単位Ｕ２（これは、第２の繰り返し単位Ｕ２とは異なる）を含んでなる。ポリマーが１より多いさらなる繰り返し単位Ｕ２を含んでなる場合、このようなさらなる繰り返し単位Ｕ２は、互いに、相互に異なる。より好ましくは、ポリマーは、２、３、または４のさらなる繰り返し単位Ｕ１（これは、第２の繰り返し単位Ｕ２とは異なり、互いに、相互に異なる）を含んでなる。
【００７３】
さらに好ましい形態において、ポリマーは、上記のように、少なくとも１つのさらなる繰り返し単位Ｕ１および少なくとも１つのさらなる繰り返し単位Ｕ２を含んでなる。
【００７４】
好ましくは、ポリマーは、ランダムコポリマーまたはブロックコポリマーまたは少なくとも１つのランダム配列セクションおよび少なくとも１つのブロック配列セクションを含むコポリマーのような、コポリマーである。より好ましくは、ポリマーは、ランダムコポリマーまたはブロックコポリマーである。
【００７５】
前記第１の繰り返し単位Ｕ１は、式（Ｉ）で表される。
【化５】
2019524931.tif 000006
式中、Ｒ１、Ｒ２およびＲ５は、本明細書で定義されたとおりである。
【００７６】
前記第２の繰り返し単位Ｕ２は、式（ＩＩ）で表される。
【化６】
2019524931.tif 000007
式中、Ｒ３、Ｒ４およびＲ５および添え字「ａ」は本明細書で定義されたとおりである。
【００７７】
前記さらなる繰り返し単位Ｕ１は、式（Ｉ）で表され、さらなる繰り返し単位Ｕ１は、第１の繰り返し単位Ｕ１とは異なる。
【００７８】
ａは、１〜６０の整数、好ましくは１〜５０の整数である。より好ましくは、ａは、４０〜５０の整数（長鎖モノマーＭ２）、さらにより好ましくは４０、４１、４２、４３、４４、４５、４６、４７、４８、４９および５０からなる群の任意の１つであってよく、またはａは、１〜４（短鎖モノマーＭ２）の整数、さらにより好ましくは１、２、３および４からなる群の任意の１つであってよい。
【００７９】
Ｒ１、Ｒ２、Ｒ３、Ｒ４およびＲ５は、出現毎に互いに独立に、水素、オルガニルおよびオルガノヘテリル基からなる群から選択される。
【００８０】
好ましいオルガニル基は、出現毎に独立に、アルキル、置換されたアルキル、シクロアルキル、置換されたシクロアルキル、アルケニル、置換されたアルケニル、アルカジエニル、置換されたアルカジエニル、アルキニル、置換されたアルキニル、アリールおよび置換されたアリールからなる群から選択することができる。
【００８１】
より好ましいオルガニル基は、出現毎に独立に、アルキル、置換されたアルキル、シクロアルキル、置換されたシクロアルキル、アルケニル、置換されたアルケニル、アルカジエニルおよび置換されたアルカジエニルからなる群から選択されてもよい。
【００８２】
さらにより好ましいオルガニル基は、出現毎に独立に、アルキル、置換されたアルキル、アルケニル、置換されたアルケニル、アルカジエニルおよび置換されたアルカジエニルからなる群から選択されてもよい。
【００８３】
なおさらより好ましいオルガニル基は、出現毎に独立に、アルキルおよび置換されたアルキルからなる群から選択されてもよい。
【００８４】
最も好ましいオルガニル基は、出現毎に独立に、アルキルからなる群から選択されてもよい。
【００８５】
好ましいアルキルは、少なくとも１の炭素原子、かつ最大４０の炭素原子、好ましくは最大３０または２０の炭素原子、より好ましくは最大１５の炭素原子、さらにより好ましくは最大１０の炭素原子、そして最も好ましくは最大５の炭素原子を有するアルキルから選択されてもよい。
【００８６】
少なくとも１の炭素原子、最大５の炭素原子を有するアルキルは、例えば、独立に、メチル、エチル、ｎ−プロピル、イソプロピル、ｎ−ブチル、イソブチル、ｔｅｒｔ−ブチル、ｎ−ぺンチル、イソペンチル（２，２−メチルブチル）およびネオ−ペンチル（２，２−ジメチルプロピル）からなる群から選択されてもよく；好ましくは、メチル、エチル、ｎ−プロピルおよびイソプロピルからなる群から選択されてもよく；より好ましくは、メチルまたはエチルであり；そして、最も好ましくはメチルである。
【００８７】
好ましいシクロアルキルは、少なくとも３、好ましくは少なくとも４、そして最も好ましくは少なくとも５の炭素原子を有するシクロアルキルから選択されてもよい。Ｒ１およびＲ２に関して、好ましいシクロアルキルは、最大３０、好ましくは最大２５、より好ましくは最大２０、さらにより好ましくは最大１５、そして最も好ましくは最大１０の炭素原子を有するシクロアルキルから選択することができる。
【００８８】
シクロアルキルの好ましい例は、シクロペンチル、シクロヘキシル、シクロヘプチルおよびシクロオクチルからなる群から選択されてもよい。
【００８９】
好ましいアルケニルは、少なくとも２の炭素原子、かつ最大２０、より好ましくは１５、さらにより好ましくは最大１０、そして最も好ましくは最大６の炭素原子を有するアルケニルから選択されてもよい。前記のアルケニルは、分子内の任意の位置にＣ＝Ｃ二重結合を含んでいてもよく；例えば、そのＣ＝Ｃ二重結合は、末端または非末端であってもよい。
【００９０】
少なくとも２、最大１０の炭素原子を有するアルケニルは、ビニルまたはアリル、好ましくはビニルであってもよい。
【００９１】
好ましいアルカジエニルは、少なくとも４、かつ最大２０、より好ましくは最大１５、さらにより好ましくは最大１０、そして最も好ましくは最大６の炭素原子を有するアルカジエニルから選択されてもよい。前記のアルケニルは、分子内の任意の位置に２つのＣ＝Ｃ二重結合を含んでもいてもよいが、ただし、その２つのＣ＝Ｃ二重結合は互いに隣接していないことを条件とする；例えば、そのＣ＝Ｃ二重結合は、末端または非末端であってもよい。
【００９２】
少なくとも４、最大６の炭素原子を有するアルカジエニルは、例えば、ブタジエンまたはヘキサジエンであってもよい。
【００９３】
好ましいアリールは、少なくとも６の炭素原子、かつ最大３０、好ましくは最大２４の炭素原子を有するアリールから選択することができる。
【００９４】
アリールの好ましい例は、フェニル、ナフチル、フェナントレニル、アントラセニル、テトラセニル、ベンズ［ａ］アントラセニル、ペンタセニル、クリセニル、ベンゾ［ａ］ピレニル、アズレニル、ペリレニル、インデニル、フルオレニル、およびこれらの中で１以上（例えば、２、３または４）のＣＨ基がＮで置き換えられている任意のものからなる群から選択されてもよい。これらのフェニル、ナフチル、およびこれらの中で１以上（例えば、２、３または４）のＣＨ基がＮで置き換えられている任意のものの。フェニルが最も好ましい。
【００９５】
好ましい形態において、Ｒ１およびＲ２は、出現毎に互いに独立に、水素、または１〜２０の炭素原子有するアルキル、またはフェニルである。
【００９６】
さらに好ましい形態において、Ｒ１およびＲ２は、出現毎に互いに独立に、水素またはメチルである。
【００９７】
好ましい形態において、Ｒ３およびＲ４は、互いに独立に、水素、または１〜４０の炭素原子を有するアルキル、またはフェニルである。
【００９８】
さらに好ましい形態において、Ｒ３およびＲ４は、互いに独立に、メチルまたはフェニルである。
【００９９】
好ましい形態において、Ｒ５は、出現毎に独立に、水素、または１〜２０の炭素原子を有するアルキル、またはフェニルである。
【０１００】
さらに好ましい形態において、Ｒ５は、出現毎に独立に、水素またはメチルである。
【０１０１】
当業者は、第１の繰り返し単位Ｕ１および第２の繰り返し単位Ｕ２を含んでなるポリマー中の置換基Ｒ１、Ｒ２、Ｒ３、Ｒ４およびＲ５に関して、上記の好ましい形態およびより好ましい形態を、あらゆる望ましい方法で、自由に結びつけることが可能であると理解される。
【０１０２】
好ましくは、本発明において使用されるポリマーは、少なくとも１，０００ｇ／ｍｏｌ、より好ましくは少なくとも２，０００ｇ／ｍｏｌ、さらにより好ましくは少なくとも３，０００ｇ／ｍｏｌの分子量Ｍｗ（ＧＰＣで測定される）を有する。好ましくは、ポリマーの分子量Ｍｗは、１００，０００ｇ／ｍｏｌより低い。より好ましくは、ポリマーの分子量Ｍｗは、３，０００〜５０，０００ｇ／ｍｏｌの範囲にある。
【０１０３】
必要に応じて、ポリマーの分子量は、変更されてよく、好ましくはフッ化物触媒架橋によって、または塩基触媒架橋によって、増加する。これらの方法は、当業者にはよく知られている。
【０１０４】
本発明のポリマーは、現在使用される標準材料（例えば、フェニルシリコーンまたはオルガノポリシラザン）と比較して、優れた温度耐性および／または長寿命であることによって特徴づけられる。
【０１０５】
表面修飾されたナノ粒子（これは、二酸化ジルコニウムを含まない）は、二酸化ジルコニウムを全く含まない表面修飾されたナノ粒子である。
【０１０６】
好ましくは、表面修飾されたナノ粒子これは、二酸化ジルコニウムを含まない）は、表面修飾剤によってそれらの表面が修飾された無機粒子である。
【０１０７】
好ましい形態において、表面修飾されたナノ粒子（これは、二酸化ジルコニウムを含まない）は、Ｍ２Ｏ、Ｍ３２Ｏ３、Ｍ４ａＯ２、Ｍ２Ｍ４ｂＯ３、Ｍ２Ｓ、Ｍ２ＳＯ３、Ｍ２ＳＯ４、Ｍ２２ＳｉＯ４、Ｍ３Ｎ、Ｍ４ｂＣ、Ｍ４ｂＳｉＯ４、およびダイヤモンド（ここで、Ｍ２は二価の金属元素であり、Ｍ３は三価の金属元素であり、Ｍ４ａはＺｒを除く四価の金属元素であり、かつＭ４ｂは四価の金属元素である）から選択される１以上の無機ナノ粒子を含む、表面修飾されたナノ粒子である。
【０１０８】
好ましくは、Ｍ２が、Ｍｇ、Ｃａ、Ｓｒ、Ｂａ、Ｃｒ、Ｍｎ、Ｆｅ、Ｃｏ、Ｎｉ、Ｃｕ、Ｚｎ、Ｃｄ、Ｈｇ、Ｓｎ、およびＰｂからなるリストから選択される二価の金属元素であり；Ｍ３が、Ｓｃ、Ｙ、Ｌｕ、Ｃｒ、Ｍｎ、Ｆｅ、Ｂ、Ａｌ、およびＧａからなるリストから選択される、三価の金属元素であり；Ｍ４ａが、Ｔｉ、Ｈｆ、Ｓｉ、Ｇｅ、およびＳｎからなるリストから選択されるＺｒを除く四価の金属元素であり；かつＭ４ｂが、Ｔｉ、Ｚｒ、Ｈｆ、Ｓｉ、Ｇｅ、およびＳｎからなるリストから選択される四価の金属元素である。
【０１０９】
より好ましくは、Ｍ２が、Ｍｇ、Ｃａ、Ｓｒ、Ｂａ、Ｆｅ、ＺｎおよびＰｂからなるリストから選択される二価の金属元素であり；Ｍ３が、Ｆｅ、Ｂ、ＡｌおよびＧａからなるリストから選択される、三価の金属元素であり；Ｍ４ａが、Ｔｉ、ＨｆおよびＳｉからなるリストから選択されるＺｒを除く四価の金属元素であり；かつＭ４ｂが、Ｔｉ、Ｚｒ、ＨｆおよびＳｉからなるリストから選択される四価の金属元素である。
【０１１０】
最も好ましくは、Ｍ２が、ＺｎおよびＰｂからなるリストから選択される二価の金属元素であり；Ｍ３が、ＦｅおよびＡｌからなるリストから選択される、三価の金属元素であり；Ｍ４ａが、ＴｉおよびＳｉからなるリストから選択されるＺｒを除く四価の金属元素であり；かつＭ４ｂが、Ｔｉ、Ｚｒ、およびＳｉからなるリストから選択される四価の金属元素である。
【０１１１】
本発明による配合物において使用される表面修飾されたナノ粒子の調製のための特に好ましい無機なの粒子材料は、以下の表１に示される。表１に示される例は、例示の目的のみであり、限定として解釈されるべきではない。好適なナノ粒子材料は、例えば、窒化物、チタン酸塩、ダイヤモンド、酸化物、硫化物、亜硫酸塩、硫酸塩、ケイ酸塩、およびカーバイドである。
【表１】
2019524931.tif 000008
【０１１２】
一般に、均質な材料の屈折率（ＲＩ）は、ベース材料よりも高いＲＩを有するナノ粒子の添加によって増加しうる。表面修飾されたナノ粒子が十分に小さく、ベース材料に均一に分散されている場合、ハイブリッド材料のＲＩは、両方のＲＩの平均となる。表１に示された無機ナノ粒子材料は、高屈折率を有し、ナノ粒子として使用可能であることが十分に知られている。
【０１１３】
ここで使用される無機ナノ粒子は、直径が＜１００ｎｍ、好ましくは≦９５ｎｍ、より好ましくは≦９０ｎｍ、さらにより好ましくは≦８５ｎｍ、さらにより好ましくは≦８０ｎｍ、さらにより好ましくは≦７５ｎｍ、さらにより好ましくは≦７０ｎｍ、さらにより好ましくは≦６５ｎｍ、さらにより好ましくは≦６０ｎｍ、さらにより好ましくは≦５５ｎｍ、さらにより好ましくは≦５０ｎｍ、さらにより好ましくは≦４５ｎｍ、さらにより好ましくは≦４０ｎｍ、さらにより好ましくは≦３５ｎｍ、さらにより好ましくは≦３０ｎｍ、さらにより好ましくは≦２５ｎｍ、および最も好ましくは≦２０ｎｍである粒子である。
【０１１４】
ナノ粒子の直径が＞１００ｎｍである場合、配合物は不透明になるか、または濁る。よって、表１の無機ナノ粒子材料の直径は、それから調製された表面修飾されたナノ粒子の直径が＜１００ｎｍ、好ましくは≦９５ｎｍ、より好ましくは≦９０ｎｍ、さらにより好ましくは≦８５ｎｍ、さらにより好ましくは≦８０ｎｍ、さらにより好ましくは≦７５ｎｍ、さらにより好ましくは≦７０ｎｍ、さらにより好ましくは≦６５ｎｍ、さらにより好ましくは≦６０ｎｍ、さらにより好ましくは≦５５ｎｍ、さらにより好ましくは≦５０ｎｍ、さらにより好ましくは≦４５ｎｍ、さらにより好ましくは≦４０ｎｍ、さらにより好ましくは≦３５ｎｍ、さらにより好ましくは≦３０ｎｍ、さらにより好ましくは≦２５ｎｍ、および最も好ましくは≦２０ｎｍになることが好ましい。
【０１１５】
好ましくは、表面修飾されたナノ粒子の調製のために使用される無機なの粒子のＲＩが≧２である。
【０１１６】
好ましくは、本発明による配合物に使用される表面修飾されたナノ粒子が、表面修飾剤、より好ましくは有機表面修飾剤によって、その表面が修飾される。このような表面修飾剤は、無機ナノ粒子材料の表面を覆う、表面コーティング、好ましくは有機表面コーティングを提供する。このような表面修飾されたナノ粒子は、シロキサザンポリマー配合物において、均質な分散調製を可能にする。表面修飾は、凝集または析出することなく、シロキサザンポリマーとの反応または凝集を避け、有機溶媒中で安定にナノ粒子を分散させるために必要である。
【０１１７】
好ましくは、ナノ粒子の表面は、アルキル−アルコキシシラン、アルケニル−アルコキシシラン、またはアリール−アルコキシシランから選択される表面修飾剤で修飾される。このようなアルキル−アルコキシシラン、アルケニル−アルコキシシラン、またはアリール−アルコキシシランは、無機ナノ粒子材料の表面の結合サイトと反応し、無機ナノ粒子材料の表面の結合サイトに共有結合を形成する。
【０１１８】
特に好ましくは、アルキル−アルコキシシラン、アルケニル−アルコキシシランおよびアリール−アルコキシシランは、ＲＳｉ（ＯＲ’）３、Ｒ２Ｓｉ（ＯＲ’）２またはＲ３Ｓｉ（ＯＲ’）１で表され、ここで、ＲおよびＲ’は、出現毎に同一または異なっていてもよく、水素、１〜２０の炭素原子を有する直鎖アルキル基、２〜２０の炭素原子を有する直鎖アルケニル基、３〜２０の炭素原子を有する、分岐の、アルキルもしくはアルケニル基、３〜２０の炭素原子を有する、環状の、アルキルもしくはアルケニル基、および４〜６の炭素原子を有する、アリールもしくはヘテロアリール基（ここで、１以上の水素原子は所望によりＦによって置き換えられていてもよい）からなる群から独立に選択される。
【０１１９】
より好ましくは、Ｒは、出現毎に独立に、水素、メチル、エチル、１−プロピル、２−プロピル、ｎ−ブチル、イソ−ブチル、ｓｅｃ−ブチル、ｔ−ブチル、ｎ−ペンチル、２−ペンチル、３−ペンチル、２−メチルブチル、３−メチルブチル、３−メチルブタ−２−イル、２−メチルブタ−２−イル、２，２−ジメチルプロピル、ｎ−ヘキシル、２−ヘキシル、３−ヘキシル、２−メチルペンチル、３−メチルペンチル、４−メチルペンチル、２−メチルペンタ−２−イル、３−メチルペンタ−２−イル、２−メチルペンタ−３−イル、３−メチルペンタ−３−イル、２−エチルブチル、３−エチルブチル、２，３−ジメチルブチル、２，３−ジメチルブタ−２−イル、２，２−ジメチルブチル、ｎ−ヘプチル、ｎ−オクチル、イソ−オクチル、ｎ−ノニル、およびｎ−デシル、ｎ−ドデシル、ｎ−ヘキサデシル、ｎ−オクタデシル、ビニル、アリル、１−ブテニル、１−ペンテニル、１−ヘキセニル、１−ヘプテニル、１−オクテニル、およびフェニルからなる群から選択され；およびＲ’は、出現毎に独立に、メチルおよびエチルからなる群から選択される。
【０１２０】
特に好ましくは、アルキル−アルコキシシランは、例えば、メチル−トリメトキシシラン、メチル−トリエトキシシラン、トリメチル−メトキシシラン、トリメチル−エトキシシラン、エチル−トリメトキシシラン、エチル−トリエトキシシラン、トリエチル−メトキシシラン、トリエチル−エトキシシラン、プロピル−トリメトキシシラン、プロピル−トリエトキシシラン、トリプロピル−メトキシシラン、トリプロピル−エトキシシラン、ｎ−ヘキシル−トリメトキシシランおよびｎ−ヘキシル−トリエトキシシランである。
【０１２１】
特に好ましくは、アルケニル−アルコキシシランは、例えば、ビニル−トリメトキシシラン、ビニル−トリエトキシシラン、トリビニル−メトキシシラン、トリビニル−エトキシシラン、アリル−トリメトキシシラン、アリル−トリエトキシシラン、トリアリル−メトキシシランおよびトリアリル−エトキシシランである。
【０１２２】
特に好ましくは、アリール−アルコキシシランは、例えば、フェニル−トリメトキシシランおよびフェニル−トリエトキシシランである。
【０１２３】
アルキル−アルコキシシラン、アルケニル−アルコキシシランおよび／またはフェニル−アルコキシシランのナノ粒子の表面を修飾するための、よく知られた技術は、例えばＵＳ２００８／０３１７７９４Ａ１、ＵＳ２００５／０１５４１２４Ａ１およびＪ．Ｍａｔｅｒ．Ｃｈｅｍ．、２００９、１９、２８８４−２９０１に開示される。典型的には、短および長鎖のシランの混合物が、ナノ粒子の表面全体を覆うため、そして、長いアルキル鎖の相互反発による凝集を避けるために、使用される。
【０１２４】
有利なことに、ナノ粒子は、分散状態で直接使用される。ナノ粒子が固体としてのみ使用可能な場合に、それらは、まず、水またはその他の好適な溶媒（これは、非極性または非プロトン溶媒、好ましくは有機溶媒、であってよい）に分散させる必要がある。
【０１２５】
ナノ粒子分散のための好適な有機溶媒の好ましい例は、エーテル、環状エーテル、ケトン、エステル、混合エーテル／エステル溶媒、炭化水素、芳香族溶媒、および任意のこれらの任意の混合物（ここで、溶媒中の１以上の水素原子が所望により塩素またはフッ素原子によって置換されていてもよい）からなる群から選択されてもよい。
【０１２６】
エーテルの好ましい例は、メチル−ｔｅｒｔ−ブチルエーテル、ジ−エチルエーテル、メチル−イソブチルエーテル、メチル−イソプロピルエーテル、ジ−ｎ−プロピルエーテル、ジ−イソプロピルエーテル、メチル−シクロペンチルエーテル、ジ−ブチル−およびジ−ペンチルエーテルの全ての異性体、ならびにエチレングリコール−ジメチルエーテル、エチレングリコール−ジエチルエーテル、プロピレングリコール−ジメチルエーテル、プロピレングリコール−ジエチルエーテル、ジエチレングリコール−ジメチルエーテル、およびジジプロピレングリコール−ジメチルエーテルのようなポリエーテルである。
【０１２７】
環状エーテルの好ましい例は、テトラヒドロフラン（ＴＨＦ）、２−メチル−テトラヒドロフラン、１，３−ジオキソラン、テトラヒドロピラン、および１，４−ジオキサンである。
【０１２８】
ケトンの好ましい例は、アセトン、メチルエチルケトン、メチル−イソブチル−ケトン、２−または３−、ｎ−またはイソ−ペンタノン、シクロペンタノン、シクロヘキサノン、ｎ−またはイソ−、２−または３−ヘキサノン、ｎ−またはイソ−、２−、３−または４−ヘプタノンである。
【０１２９】
エステルの好ましい例は、酢酸メチル、酢酸エチル、酢酸プロピル、ｎ−酢酸ブチル、イソ−酢酸ブチル、ｔｅｒｔ−酢酸ブチル、アジピン酸ジメチルエステル、安息香酸メチル、コハク酸ジメチル、ならびにγ−ブチロラクトンおよびγ−またはε−バレロラクトンのような環状エステルである。
【０１３０】
混合エーテル／エステル溶媒の好ましい例は、２−メトキシ−プロピルアセテート（ＰＧＭＥＡ）、ブチルグリコ−ルアセテート、エチレングリコール−メチルエーテル−アセテートおよびエチレングリコール−エチルエーテル−アセテートである。
【０１３１】
炭化水素の好ましい例は、ペンタン、ヘキサン、ヘプタン、オクタン、ノナン、デカンのような直鎖の炭化水素、および例えばイソ−オクタンのような分岐の異性体、およびシクロペンタノン、シクロヘキサンおよびデカリンのような環状炭化水素、および混合物（例えば慣用名ベンジン、ペトロールエーテル、ホワイトスピリットおよびミネラルスピリット（例えば商品名Ｓｈｅｌｌｓｏｌ（商標名）およびＩｓｏｐａｒ（商標名）として入手可能）として知られる）である。
【０１３２】
芳香族溶媒の好ましい例は、ベンゼン、トルエン、オルト−キシレン、メタ−キシレン、パラ−キシレン、クロロベンゼン、ジクロロベンゼン、アニソール、およびメチルアニソール、ならびにこれらのいずれかの任意の混合物からなる群から選択されてよい。
【０１３３】
上記のように、表面修飾されたナノ粒子は、水または非極性もしくは極性非プロトン溶媒、好ましくは有機溶媒であってよい、その他の好適な溶媒中で、分散して使用されることが有利である。
【０１３４】
それゆえ、好ましくは、本発明の配合物は、１以上の好適な溶媒をさらに含む。表面修飾されたナノ粒子を含んでなる前記配合物に含まれた好適な溶媒は、前記配合物がそれらに十分な溶解性を有することに、特に限定されない。好ましくは、前記好適な溶媒は、非極性もしくは極性、好ましくは有機溶媒であってよい。
【０１３５】
配合物のための公的な有機溶媒の好ましい例は、エーテル、環状エーテル、ケトン、エステル、混合エーテル／エステル溶媒、炭化水素、芳香族溶媒、および任意のこれらの任意の混合物（ここで、溶媒中の１以上の水素原子は、所望により塩素またはフッ素原子によって置換されていてもよい）からなる群から選択されてよい。
【０１３６】
エーテルの好ましい例は、メチル−ｔｅｒｔ−ブチルエーテル、ジ−エチルエーテル、メチル−イソブチルエーテル、メチル−イソプロピルエーテル、ジ−ｎ−プロピルエーテル、ジ−イソプロピルエーテル、メチル−シクロペンチルエーテル、ジ−ブチル−およびジ−ペンチルエーテルの全ての異性体、ならびにエチレングリコール−ジメチルエーテル、エチレングリコール−ジエチルエーテル、プロピレングリコール−ジメチルエーテル、プロピレングリコール−ジエチルエーテル、ジエチレングリコール−ジメチルエーテル、およびジジプロピレングリコール−ジメチルエーテルのようなポリエーテルである。
【０１３７】
環状エーテルの好ましい例は、テトラヒドロフラン（ＴＨＦ）、２−メチル−テトラヒドロフラン、１，３−ジオキソラン、テトラヒドロピランおよび１，４−ジオキサンである。
【０１３８】
ケトンの好ましい例は、アセトン、メチルエチルケトン、メチル−イソブチル−ケトン、２−または３−、ｎ−またはイソ−ペンタノン、シクロペンタノン、シクロヘキサノン、ｎ−またはイソ−、２−または３−ヘキサノン、ｎ−またはイソ−、２−，３−または４−ヘプタノンである。
【０１３９】
エステルの好ましい例は、酢酸メチル、酢酸エチル、酢酸プロピル、ｎ−酢酸ブチル、イソ−酢酸ブチル、ｔｅｒｔ−酢酸ブチル、アジピン酸ジメチルエステル、安息香酸メチル、コハク酸ジメチル、ならびにγ−ブチロラクトンおよびγ−またはε−バレロラクトンのような環状エステルである。
【０１４０】
混合エーテル／エステル溶媒の好ましい例は、２−メトキシ−プロピルアセテート（ＰＧＭＥＡ）、ブチルグリコ−ルアセテート、エチレングリコール−メチルエーテル−アセテート、およびエチレングリコール−エチルエーテル−アセテートである。
【０１４１】
炭化水素の好ましい例は、ペンタン、ヘキサン、ヘプタン、オクタン、ノナン、デカンのような直鎖の炭化水素、および例えばイソ−オクタンのような分岐の異性体、およびシクロペンタノン、シクロヘキサンおよびデカリンのような環状炭化水素、および混合物（例えば慣用名ベンジン、ペトロールエーテル、ホワイトスピリットおよびミネラルスピリット（例えば商品名Ｓｈｅｌｌｓｏｌ（商標名）およびＩｓｏｐａｒ（商標名）として入手可能）として知られる）である。
【０１４２】
芳香族溶媒の好ましい例は、ベンゼン、トルエン、オルト−キシレン、メタ−キシレン、パラ−キシレン、クロロベンゼン、ジクロロベンゼン、アニソール、およびメチルアニソール、ならびにこれらのいずれかの任意の混合物からなる群から選択されてよい。
【０１４３】
配合物に使用される溶媒は、選択されるか、または本発明による配合物をＬＥＤに適用するために使用されるそれぞれの方法に合うように修飾される。
【０１４４】
好ましくは、配合物におけるポリマーおよび表面修飾されたナノ粒子の総含有量は、本発明による配合物をＬＥＤに適用するために用いられるそれぞれの用途に応じて、５〜９９重量％の範囲である。本発明の配合物は、例えばディスペンシング、スクリーン印刷、ステンシル印刷、スプレーコーティング、スロットコーティングのような任意の知られた方法、ならびにスピンコーティングおよびインクジェット印刷のような他の方法によって適用されてもよい。
【０１４５】
例えば、ディスペンシングが使用される場合、ポリマーおよび表面修飾されたナノ粒子の総含有量は、７０〜９９．９重量％、より好ましくは９０〜９９．９重量％の範囲であることが好ましい。
【０１４６】
例えば、スクリーン印刷またはステンシル印刷が使用される場合に、ポリマーおよび表面修飾されたナノ粒子の総含有量は、５０〜９９．９重量％、より好ましくは７０〜９９．９重量％の範囲であることが好ましい。
【０１４７】
例えば、スプレーコーティングが使用される場合に、ポリマーおよび表面修飾されたナノ粒子の総含有量は、５〜３０重量％、より好ましくは５〜２５重量％、および最も好ましくは５〜２０重量％の範囲であることが好ましい。
【０１４８】
例えば、スロットコーティングが使用される場合に、ポリマーおよび表面修飾されたナノ粒子の総含有量は、５０〜９９．９重量％、より好ましくは７０〜９９重量％の範囲であることが好ましい。
【０１４９】
例えば、スピンコーティングが使用される場合に、ポリマーおよび表面修飾されたナノ粒子の総含有量は、５〜９０重量％、より好ましくは２０〜８０重量％の範囲であることが好ましい。
【０１５０】
例えば、インクジェット印刷が使用される場合に、ポリマーおよび表面修飾されたナノ粒子の総含有量は、５〜９９重量％、より好ましくは２０〜９５重量％であることが好ましい。
【０１５１】
例えば、スプレーコーティングが使用される場合に、好ましい溶媒系は、沸点＜９０℃である溶媒Ａ）および沸点＞９０℃である溶媒Ｂ）を含んでなる。低沸点溶媒Ａ）は、好ましくはエステル、エーテルおよび／またはケトン溶媒であり、かつ高沸点溶媒Ｂ）は、好ましくはエステル、エーテル、アルカンおよび／または芳香族溶媒である。
【０１５２】
さらに、本発明の配合物の調製方法は、上記のように第１の繰り返し単位Ｕ１および第２の繰り返し単位Ｕ２を含むポリマーが、表面修飾されたナノ粒子（ここで、表面修飾されたナノ粒子は二酸化ジルコニウムを含まない）の分散体と混合される。前記分散体において、表面修飾されたナノ粒子は、水または上記のその他の好適な溶媒である液体に分散されている。
【０１５３】
さらに、ポリマーは溶液の形で提供されることが好ましい。ポリマーのための溶媒について、ポリマーを十分な量で溶解させることができる限り、特に制限されない。典型的には、ポリマーは、表面修飾されたナノ粒子が分散された液と同一または類似または少なくとも相溶性がある好適な溶媒に溶解される。
【０１５４】
ポリマーの好適な溶媒の好ましい例は、エーテル、環状エーテル、ケトン、エステル、混合エーテル／エステル溶媒、炭化水素、芳香族溶媒、および任意のこれらの任意の混合物（ここで、溶媒中の１以上の水素原子が所望により塩素またはフッ素原子によって置換されていてもよい）からなる群から選択されてもよい。
【０１５５】
エーテルの好ましい例は、メチル−ｔｅｒｔ−ブチルエーテル、ジ−エチルエーテル、メチル−イソブチルエーテル、メチル−イソプロピルエーテル、ジ−ｎ−プロピルエーテル、ジ−イソプロピルエーテル、メチル−シクロペンチルエーテル、ジ−ブチル−およびジ−ペンチルエーテルの全ての異性体、ならびにエチレングリコール−ジメチルエーテル、エチレングリコール−ジエチルエーテル、プロピレングリコール−ジメチルエーテル、プロピレングリコール−ジエチルエーテル、ジエチレングリコール−ジメチルエーテルおよびジプロピレングリコール−ジメチルエーテルなどのポリエーテルである。
【０１５６】
環状エーテルの好ましい例は、テトラヒドロフラン（ＴＨＦ）、２−メチル−テトラヒドロフラン、１，３−ジオキソラン、テトラヒドロピランおよび１，４−ジオキサンである。
【０１５７】
ケトンの好ましい例は、アセトン、メチルエチルケトン、メチル−イソブチル−ケトン、２−または３−、ｎ−またはイソ−ペンタノン、シクロペンタノン、シクロヘキサノン、ｎ−またはイソ−、２−または３−ヘキサノン、ｎ−またはイソ−、２−，３−または４−ヘプタノンである。
【０１５８】
エステルの好ましい例は、酢酸メチル、酢酸エチル、酢酸プロピル、ｎ−酢酸ブチル、イソ−酢酸ブチル、ｔｅｒｔ−酢酸ブチル、アジピン酸ジメチルエステル、安息香酸メチル、コハク酸ジメチル、ならびにγ−ブチロラクトンおよびγ−またはε−バレロラクトンのような環状エステルである。
【０１５９】
混合エーテル／エステル溶媒の好ましい例は、２−メトキシ−プロピルアセテート（ＰＧＭＥＡ）、ブチルグリコ−ルアセテート、エチレングリコール−メチルエーテル−アセテート、およびエチレングリコール−エチルエーテル−アセテートである。
【０１６０】
炭化水素の好ましい例は、ペンタン、ヘキサン、ヘプタン、オクタン、ノナン、デカンのような直鎖の炭化水素、および例えばイソ−オクタンのような分岐の異性体、およびシクロペンタノン、シクロヘキサンおよびデカリンのような環状炭化水素、および混合物（例えば慣用名ベンジン、ペトロールエーテル、ホワイトスピリットおよびミネラルスピリット（例えば商品名Ｓｈｅｌｌｓｏｌ（商標名）およびＩｓｏｐａｒ（商標名）として入手可能）として知られる）である。
【０１６１】
芳香族溶媒の好ましい例は、ベンゼン、トルエン、オルト−キシレン、メタ−キシレン、パラ−キシレン、クロロベンゼン、ジクロロベンゼン、アニソール、およびメチルアニソール、ならびにこれらのいずれかの任意の混合物からなる群から選択されてよい。
【０１６２】
配合物を調製するために使用される溶媒は、本発明の配合物がＬＥＤ前駆体に適用されることに使用されるそれぞれの適用方法に適するように、選択または調整される。例えば、溶媒の蒸留および同時の膜形成の間、表面修飾されたナノ粒子の分散性は低下すべきではなく、かつ材料の凝集も起こるべきではない。これは、コーティングから可視光に対して透明であることを妨げる構造のようなパーティクルを形成するかもしれない。良好なコーティング結果および信頼性のあるデータは、エーテル、エステル、ケトン、炭化水素、および芳香族溶媒のような溶媒を用いることによって達成される。
【０１６３】
好ましくは、配合物は、コンバーター、粘度調整剤、界面活性剤、膜形成に影響を及ぼす添加剤、蒸発挙動に影響を及ぼす添加剤、および架橋剤からなる群から選択される１以上の添加剤を含んでいてもよい。最も好ましくは、前記配合物は、コンバーターをさらに含んでなる。
【０１６４】
好ましい形態において、表面修飾されたナノ粒子の分散体が、ポリマーの溶媒に加えられ、そして混合される。この好ましい形態の代わりに、ポリマーの溶液が、表面修飾されたナノ粒子の分散体に加えられ、そして混合されてもよい。
【０１６５】
本発明の配合物が室温、つまり２５℃で調製されることが好ましいが、昇温で調製されていてもよい。
【０１６６】
さらに、封止材料が、
（ａ）本発明による配合物を提供すること；および
（ｂ）７０〜３００℃の温度で、１〜２４時間の間、前記配合物をキュアすること
によって得られる、ＬＥＤのための封止材料が提供される。
【０１６７】
工程（ｂ）のキュアは、ホットプレート上、炉中、または人工気候室中で行われる。
【０１６８】
好ましくは、工程（ｂ）のキュアは、ホットプレート上で、１００〜２８０℃、より好ましくは１２０〜２７０℃、最も好ましくは１５０〜２５０℃の温度で、行われる。
【０１６９】
代わりの好ましい形態において、工程（ｂ）のキュアは、炉中で、１００〜２８０℃、より好ましくは１２０〜２７０℃、最も好ましくは１５０〜２５０℃の温度で、行われる。
【０１７０】
代わりの好ましい形態において、工程（ｂ）のキュアは、５０〜９９％、より好ましくは６０〜９５％、最も好ましくは８０〜９０％の範囲の相対湿度を有する人口気候室中で、７０〜９５℃、より好ましくは８０〜９０℃の温度で行われる。
【０１７１】
好ましくは、キュア時間は、膜厚、ポリマーのモノマー組成、およびキュア方法に応じて、２〜２０時間、より好ましくは３〜１８時間、最も好ましくは４〜１６時間である。
【０１７２】
本発明による封止材料を含んでなるＬＥＤがさらに提供される。ここで、特に好ましくは、半導体光源（ＬＥＤチップ）および少なくとも１つのコンバーター（好ましくは蛍光体または量子材料）を含んでなるＬＥＤである。ＬＥＤは、好ましくは白色発光、または特定のカラーポイント（カラーオンデマンド原理）である。カラーオンデマンドコンセプトは、１以上の蛍光体を用いたｐｃ−ＬＥＤ（＝蛍光体変換ＬＥＤ）を用いた特定のカラーポイントを有する光を製造することを意味するものとする。
【０１７３】
本発明によるＬＥＤの好ましい形態において、半導体光源（ＬＥＤチップ）は、発光インジウムアルミニウムガリウムナイトライド、特に式ＩｎｉＧａｊＡｌｋＮ（式中、０≦ｉ、０≦ｊ、０≦ｋ、およびｉ＋ｊ＋ｋ＝１）である。これらは、さまざまな構造の発光ＬＥＤチップである。
【０１７４】
本発明によるＬＥＤのさらなる好ましい形態において、ＬＥＤは、ＺｎＯ、ＴＣＯ（透明伝導酸化物）、ＺｎＳｅまたはＳｉＣベースのルミネッセント配置である。
【０１７５】
本発明による光源のさらに好ましい形態において、ＬＥＤは、エレクトロルミネッセンスおよび／またはフォトルミネッセンスを示す光源である。
【０１７６】
本発明の封止材料はＬＥＤのコンバーター層に含まれることが好ましい。好ましくは、コンバーター層は、封止材料およびコンバーター（より好ましくは蛍光体および／または量子材料）を含む。コンバーター層は、それぞれの用途に応じて、半導体光源（ＬＥＤチップ）に直接的に配置されているか、代わりにそれから離れて配置されていてもよい（後者の配置は、「遠隔蛍光体技術」も含む）。遠隔蛍光体技術は、当業者に知られており、例えば以下の文献に開示されている：Ｊａｐａｎｅｓｅ  Ｊ．ｏｆ  Ａｐｐｌ．Ｐｈｙｓ．Ｖｏｌ．４４、Ｎｏ．２１（２００５）、Ｌ６４９−Ｌ６５１。
【０１７７】
半導体光源（ＬＥＤチップ）とコンバーター層の間の光結合は、光伝導配置によって達成されうる。これによって、半導体が、中心位置に組み込まれ、例えば光ファイバのような光伝導デバイスによって、コンバーター層に光学的に結合されることが可能になる。このようにして、単に、光スクリーンを形成するように配置することができる１または種々の蛍光体、および光源に結合される光導波路からなる、照明の希望に適合したランプを作ることが可能である。このようにして、強い光源を電気的設置に好ましい位置に配置し、光導波路にさらなる電気ケーブルを設けることなく任意の位置で、代わりに光導波路を設けることのみによって結合される蛍光体を含んでなるランプを設置することが可能である。
【０１７８】
好ましくは、コンバーターは、蛍光体、すなわち発光特性を有する物質である。用語「発光（ｌｕｍｉｎｅｓｃｅｎｔ）」は、燐光ならびに蛍光の両方を含むことを意図している。
【０１７９】
本出願の目的のために、蛍光体の種類は特に限定されない。好適な蛍光体は、当業者に周知であり、容易に商業的供給源から得ることができる。本出願の目的のために、用語「蛍光体」は、電磁スペクトルの１つの波長で吸収し、かつ異なる波長で発光する物質を含むことを意図している。
【０１８０】
好適な蛍光体の例は、１以上の発光中心を含んでなる粒子状の無機蛍光材料である。そのような発光中心は、例えば、好ましくは、希土類元素、遷移金属元素、主族元素、およびこれらのいずれかの任意の組み合わせからなる群から選択される、原子またはイオンである、いわゆる活性剤の使用によって形成されていてもよい。好適な希土類元素の例は、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕからなる群から選択されてもよい。好適な遷移金属元素の例は、Ｃｒ、Ｍｎ、Ｆｅ、Ｃｏ、Ｎｉ、Ｃｕ、Ａｇ、ＡｕおよびＺｎからなる群から選択されてもよい。好適な主族元素の例は、Ｎａ、Ｔｌ、Ｓｎ、ＳｂおよびＢｉからなる群から選択されてもよい。好適な蛍光体の例は、ガーネット、ケイ酸塩、オルトケイ酸塩、チオガリウム酸塩、硫化物、窒化物、シリコン系酸窒化物、ニトリドシリケート、ニトリドアルミニウムシリケート、オキソニトリドシリケート、オキソニトリドアルミニウムシリケート、および希土類をドープしたサイアロンをベースとする蛍光体を含む。
【０１８１】
好適な黄色蛍光体は、例えば、市販の、セリウムをドープしたイットリウムアルミニウムガーネット（しばしば、「Ｃｅ：ＹＡＧ」もしくは「ＹＡＧ：Ｃｅ」と略記される）等の、Ｃｅをドープした（Ｇｄ，Ｙ）３（Ａｌ、Ｇａ）５Ｏ１２；またはＹ、Ｇｄ、ＬａおよびＬｕからなる群から選択されるＭをドープした、Ｔｈ３−ｘＭｘＯ１２：Ｃｅ（ＴＡＧ）；またはＳｒ２−ｘ−ｙＢａｘＣａｙＳｉＯ４：Ｅｕを含んでなるか、またはこれらをベースとしている。
【０１８２】
緑色蛍光体の例は、ＳｒＧａ２Ｓ４：Ｅｕ；Ｓｒ２−ｙＢａｙＳｉＯ４：Ｅｕおよび／またはＳｒＳｉ２Ｏ２Ｎ２：Ｅｕからなる群から選択されてもよい。
【０１８３】
ＬＥＤのコンバーター層中のコンバーターとして採用される蛍光体は、例えば：Ｂａ２ＳｉＯ４：Ｅｕ２＋、ＢａＳｉ２Ｏ５：Ｐｂ２＋、ＢａｘＳｒ１−ｘＦ２：Ｅｕ２＋、ＢａＳｒＭｇＳｉ２Ｏ７：Ｅｕ２＋、ＢａＴｉＰ２Ｏ７、（Ｂａ，Ｔｉ）２Ｐ２Ｏ７：Ｔｉ、Ｂａ３ＷＯ６：Ｕ、ＢａＹ２Ｆ８：Ｅｒ３＋，Ｙｂ＋、Ｂｅ２ＳｉＯ４：Ｍｎ２＋、Ｂｉ４Ｇｅ３Ｏ１２、ＣａＡｌ２Ｏ４：Ｃｅ３＋、ＣａＬａ４Ｏ７：Ｃｅ３＋、ＣａＡｌ２Ｏ４：Ｅｕ２＋、ＣａＡｌ２Ｏ４：Ｍｎ２＋、ＣａＡｌ４Ｏ７：Ｐｂ２＋、Ｍｎ２＋、ＣａＡｌ２Ｏ４：Ｔｂ３＋、Ｃａ３Ａｌ２Ｓｉ３Ｏ１２：Ｃｅ３＋、Ｃａ３Ａｌ２Ｓｉ３Ｏ１２：Ｅｕ２＋、Ｃａ２Ｂ５Ｏ９Ｂｒ：Ｅｕ２＋、Ｃａ２Ｂ５Ｏ９Ｃｌ：Ｅｕ２＋、Ｃａ２Ｂ５Ｏ９Ｃｌ：Ｐｂ２＋、ＣａＢ２Ｏ４：Ｍｎ２＋、Ｃａ２Ｂ２Ｏ５：Ｍｎ２＋、ＣａＢ２Ｏ４：Ｐｂ２＋、ＣａＢ２Ｐ２Ｏ９：Ｅｕ２＋、Ｃａ５Ｂ２ＳｉＯ１０：Ｅｕ３＋、Ｃａ０．５Ｂａ０．５Ａｌ１２Ｏ１９：Ｃｅ３＋，Ｍｎ２＋、Ｃａ２Ｂａ３（ＰＯ４）３Ｃｌ：Ｅｕ２＋、ＣａＢｒ２：Ｅｕ２＋  ｉｎ  ＳｉＯ２、ＣａＣｌ２：Ｅｕ２＋  ｉｎ  ＳｉＯ２、ＣａＣｌ２：Ｅｕ２＋，Ｍｎ２＋  ｉｎ  ＳｉＯ２、ＣａＦ２：Ｃｅ３＋、ＣａＦ２：Ｃｅ３＋，Ｍｎ２＋、ＣａＦ２：Ｃｅ３＋，Ｔｂ３＋、ＣａＦ２：Ｅｕ２＋、ＣａＦ２：Ｍｎ２＋、ＣａＦ２：Ｕ、ＣａＧａ２Ｏ４：Ｍｎ２＋、ＣａＧａ４Ｏ７：Ｍｎ２＋、ＣａＧａ２Ｓ４：Ｃｅ３＋、ＣａＧａ２Ｓ４：Ｅｕ２＋、ＣａＧａ２Ｓ４：Ｍｎ２＋、ＣａＧａ２Ｓ４：Ｐｂ２＋、ＣａＧｅＯ３：Ｍｎ２＋、ＣａＩ２：Ｅｕ２＋  ｉｎ  ＳｉＯ２、ＣａＩ２：Ｅｕ２＋，Ｍｎ２＋  ｉｎ  ＳｉＯ２、ＣａＬａＢＯ４：Ｅｕ３＋、ＣａＬａＢ３Ｏ７：Ｃｅ３＋，Ｍｎ２＋、Ｃａ２Ｌａ２ＢＯ６．５：Ｐｂ２＋、Ｃａ２ＭｇＳｉ２Ｏ７、Ｃａ２ＭｇＳｉ２Ｏ７：Ｃｅ３＋、ＣａＭｇＳｉ２Ｏ６：Ｅｕ２＋、Ｃａ３ＭｇＳｉ２Ｏ８：Ｅｕ２＋、Ｃａ２ＭｇＳｉ２Ｏ７：Ｅｕ２＋、ＣａＭｇＳｉ２Ｏ６：Ｅｕ２＋，Ｍｎ２＋、Ｃａ２ＭｇＳｉ２Ｏ７：Ｅｕ２＋，Ｍｎ２＋、ＣａＭｏＯ４、ＣａＭｏＯ４：Ｅｕ３＋、ＣａＯ：Ｂｉ３＋、ＣａＯ：Ｃｄ２＋、ＣａＯ：Ｃｕ＋、ＣａＯ：Ｅｕ３＋、ＣａＯ：Ｅｕ３＋、Ｎａ＋、ＣａＯ：Ｍｎ２＋、ＣａＯ：Ｐｂ２＋、ＣａＯ：Ｓｂ３＋、ＣａＯ：Ｓｍ３＋、ＣａＯ：Ｔｂ３＋、ＣａＯ：Ｔｌ、ＣａＯ：Ｚｎ２＋、
Ｃａ２Ｐ２Ｏ７：Ｃｅ３＋、α−Ｃａ３（ＰＯ４）２：Ｃｅ３＋、β−Ｃａ３（ＰＯ４）２：Ｃｅ３＋、Ｃａ５（ＰＯ４）３Ｃｌ：Ｅｕ２＋、Ｃａ５（ＰＯ４）３Ｃｌ：Ｍｎ２＋、Ｃａ５（ＰＯ４）３Ｃｌ：Ｓｂ３＋、Ｃａ５（ＰＯ４）３Ｃｌ：Ｓｎ２＋、β−Ｃａ３（ＰＯ４）２：Ｅｕ２＋，Ｍｎ２＋、Ｃａ５（ＰＯ４）３Ｆ：Ｍｎ２＋、Ｃａ５（ＰＯ４）３Ｆ：Ｓｂ３＋、Ｃａ５（ＰＯ４）３Ｆ：Ｓｎ２＋、α−Ｃａ３（ＰＯ４）２：Ｅｕ２＋、β−Ｃａ３（ＰＯ４）２：Ｅｕ２＋、Ｃａ２Ｐ２Ｏ７：Ｅｕ２＋、Ｃａ２Ｐ２Ｏ７：Ｅｕ２＋，Ｍｎ２＋、ＣａＰ２Ｏ６：Ｍｎ２＋、α−Ｃａ３（ＰＯ４）２：Ｐｂ２＋、α−Ｃａ３（ＰＯ４）２：Ｓｎ２＋、β−Ｃａ３（ＰＯ４）２：Ｓｎ２＋、β−Ｃａ２Ｐ２Ｏ７：Ｓｎ，Ｍｎ、α−Ｃａ３（ＰＯ４）２：Ｔｒ、ＣａＳ：Ｂｉ３＋、ＣａＳ：Ｂｉ３＋，Ｎａ、ＣａＳ：Ｃｅ３＋、ＣａＳ：Ｅｕ２＋、ＣａＳ：Ｃｕ＋，Ｎａ＋、ＣａＳ：Ｌａ３＋、ＣａＳ：Ｍｎ２＋、ＣａＳＯ４：Ｂｉ、ＣａＳＯ４：Ｃｅ３＋、ＣａＳＯ４：Ｃｅ３＋，Ｍｎ２＋、ＣａＳＯ４：Ｅｕ２＋、ＣａＳＯ４：Ｅｕ２＋，Ｍｎ２＋、ＣａＳＯ４：Ｐｂ２＋、ＣａＳ：Ｐｂ２＋、ＣａＳ：Ｐｂ２＋，Ｃｌ、ＣａＳ：Ｐｂ２＋，Ｍｎ２＋、ＣａＳ：Ｐｒ３＋，Ｐｂ２＋，Ｃｌ、ＣａＳ：Ｓｂ３＋、ＣａＳ：Ｓｂ３＋，Ｎａ、ＣａＳ：Ｓｍ３＋、ＣａＳ：Ｓｎ２＋、ＣａＳ：Ｓｎ２＋，Ｆ、ＣａＳ：Ｔｂ３＋、ＣａＳ：Ｔｂ３＋，Ｃｌ、ＣａＳ：Ｙ３＋、ＣａＳ：Ｙｂ２＋、ＣａＳ：Ｙｂ２＋，Ｃｌ、ＣａＳｉＯ３：Ｃｅ３＋、Ｃａ３ＳｉＯ４Ｃｌ２：Ｅｕ２＋、Ｃａ３ＳｉＯ４Ｃｌ２：Ｐｂ２＋、ＣａＳｉＯ３：Ｅｕ２＋、ＣａＳｉＯ３：Ｍｎ２＋，Ｐｂ、ＣａＳｉＯ３：Ｐｂ２＋、ＣａＳｉＯ３：Ｐｂ２＋，Ｍｎ２＋、ＣａＳｉＯ３：Ｔｉ４＋、ＣａＳｒ２（ＰＯ４）２：Ｂｉ３＋、β−（Ｃａ，Ｓｒ）３（ＰＯ４）２：Ｓｎ２＋Ｍｎ２＋、ＣａＴｉ０．９Ａｌ０．１Ｏ３：Ｂｉ３＋、ＣａＴｉＯ３：Ｅｕ３＋、ＣａＴｉＯ３：Ｐｒ３＋、Ｃａ５（ＶＯ４）３Ｃｌ、ＣａＷＯ４、ＣａＷＯ４：Ｐｂ２＋、ＣａＷＯ４：Ｗ、Ｃａ３ＷＯ６：Ｕ、ＣａＹＡｌＯ４：Ｅｕ３＋、ＣａＹＢＯ４：Ｂｉ３＋、ＣａＹＢＯ４：Ｅｕ３＋、ＣａＹＢ０．８Ｏ３．７：Ｅｕ３＋、ＣａＹ２ＺｒＯ６：Ｅｕ３＋、（Ｃａ，Ｚｎ，Ｍｇ）３（ＰＯ４）２：Ｓｎ、ＣｅＦ３、（Ｃｅ，Ｍｇ）ＢａＡｌ１１Ｏ１８：Ｃｅ、（Ｃｅ，Ｍｇ）ＳｒＡｌ１１Ｏ１８：Ｃｅ、ＣｅＭｇＡｌ１１Ｏ１９：Ｃｅ：Ｔｂ、Ｃｄ２Ｂ６Ｏ１１：Ｍｎ２＋、ＣｄＳ：Ａｇ＋，Ｃｒ、ＣｄＳ：Ｉｎ、ＣｄＳ：Ｉｎ、ＣｄＳ：Ｉｎ，Ｔｅ、ＣｄＳ：Ｔｅ、ＣｄＷＯ４、ＣｓＦ、Ｃｓｌ、ＣｓＩ：Ｎａ＋、ＣｓＩ：Ｔｌ、（ＥｒＣｌ３）０．２５（ＢａＣｌ２）０．７５、ＧａＮ：Ｚｎ、Ｇｄ３Ｇａ５Ｏ１２：Ｃｒ３＋、Ｇｄ３Ｇａ５Ｏ１２：Ｃｒ，Ｃｅ、ＧｄＮｂＯ４：Ｂｉ３＋、Ｇｄ２Ｏ２Ｓ：Ｅｕ３＋、Ｇｄ２Ｏ２ＳＰｒ３＋、Ｇｄ２Ｏ２Ｓ：Ｐｒ，Ｃｅ，Ｆ、Ｇｄ２Ｏ２Ｓ：Ｔｂ３＋、Ｇｄ２ＳｉＯ５：Ｃｅ３＋、ＫＡＩ１１Ｏ１７：Ｔｌ＋、ＫＧａ１１Ｏ１７：Ｍｎ２＋、Ｋ２Ｌａ２Ｔｉ３Ｏ１０：Ｅｕ、ＫＭｇＦ３：Ｅｕ２＋、ＫＭｇＦ３：Ｍｎ２＋、Ｋ２ＳｉＦ６：Ｍｎ４＋、ＬａＡｌ３Ｂ４Ｏ１２：Ｅｕ３＋、ＬａＡｌＢ２Ｏ６：Ｅｕ３＋、ＬａＡｌＯ��：Ｅｕ３＋、ＬａＡｌＯ３：Ｓｍ３＋、ＬａＡｓＯ４：Ｅｕ３＋、ＬａＢｒ３：Ｃｅ３＋、ＬａＢＯ３：Ｅｕ３＋、（Ｌａ，Ｃｅ，Ｔｂ）ＰＯ４：Ｃｅ：Ｔｂ、ＬａＣｌ３：Ｃｅ３＋、Ｌａ２Ｏ３：Ｂｉ３＋、ＬａＯＢｒ：Ｔｂ３＋、ＬａＯＢｒ：Ｔｍ３＋、ＬａＯＣｌ：Ｂｉ３＋、ＬａＯＣｌ：Ｅｕ３＋、ＬａＯＦ：Ｅｕ３＋、Ｌａ２Ｏ３：Ｅｕ３＋、Ｌａ２Ｏ３：Ｐｒ３＋、Ｌａ２Ｏ２Ｓ：Ｔｂ３＋、ＬａＰＯ４：Ｃｅ３＋、ＬａＰＯ４：Ｅｕ３＋、ＬａＳｉＯ３Ｃｌ：Ｃｅ３＋、ＬａＳｉＯ３Ｃｌ：Ｃｅ３＋，Ｔｂ３＋、ＬａＶＯ４：Ｅｕ３＋、Ｌａ２Ｗ３Ｏ１２：Ｅｕ３＋、ＬｉＡｌＦ４：Ｍｎ２＋、ＬｉＡｌ５Ｏ８：Ｆｅ３＋、ＬｉＡｌＯ２：Ｆｅ３＋、ＬｉＡｌＯ２：Ｍｎ２＋、ＬｉＡｌ５Ｏ８：Ｍｎ２＋、Ｌｉ２ＣａＰ２Ｏ７：Ｃｅ３＋，Ｍｎ２＋、ＬｉＣｅＢａ４Ｓｉ４Ｏ１４：Ｍｎ２＋、ＬｉＣｅＳｒＢａ３Ｓｉ４Ｏ１４：Ｍｎ２＋、ＬｉＩｎＯ２：Ｅｕ３＋、ＬｉＩｎＯ２：Ｓｍ３＋、ＬｉＬａＯ２：Ｅｕ３＋、ＬｕＡｌＯ３：Ｃｅ３＋、（Ｌｕ，Ｇｄ）２ＳｉＯ５：Ｃｅ３＋、Ｌｕ２ＳｉＯ５：Ｃｅ３＋、Ｌｕ２Ｓｉ２Ｏ７：Ｃｅ３＋、ＬｕＴａＯ４：Ｎｂ５＋、Ｌｕ１−ｘＹｘＡｌＯ３：Ｃｅ３＋、ＭｇＡｌ２Ｏ４：Ｍｎ２＋、ＭｇＳｒＡｌ１０Ｏ１７：Ｃｅ、ＭｇＢ２Ｏ４：Ｍｎ２＋、ＭｇＢａ２（ＰＯ４）２：Ｓｎ２＋、ＭｇＢａ２（ＰＯ４）２：Ｕ、ＭｇＢａＰ２Ｏ７：Ｅｕ２＋、ＭｇＢａＰ２Ｏ７：Ｅｕ２＋，Ｍｎ２＋、ＭｇＢａ３Ｓｉ２Ｏ８：Ｅｕ２＋、ＭｇＢａ（ＳＯ４）２：Ｅｕ２＋、Ｍｇ３Ｃａ３（ＰＯ４）４：Ｅｕ２＋、ＭｇＣａＰ２Ｏ７：Ｍｎ２＋、Ｍｇ２Ｃａ（ＳＯ４）３：Ｅｕ２＋、Ｍｇ２Ｃａ（ＳＯ４）３：Ｅｕ２＋，Ｍｎ２、ＭｇＣｅＡｌ１１Ｏ１９：Ｔｂ３＋、Ｍｇ４（Ｆ）ＧｅＯ６：Ｍｎ２＋、Ｍｇ４（Ｆ）（Ｇｅ，Ｓｎ）Ｏ６：Ｍｎ２＋、ＭｇＦ２：Ｍｎ２＋、ＭｇＧａ２Ｏ４：Ｍｎ２＋、Ｍｇ８Ｇｅ２Ｏ１１Ｆ２：Ｍｎ４＋、ＭｇＳ：Ｅｕ２＋、ＭｇＳｉＯ３：Ｍｎ２＋、Ｍｇ２ＳｉＯ４：Ｍｎ２＋、Ｍｇ３ＳｉＯ３Ｆ４：Ｔｉ４＋、ＭｇＳＯ４：Ｅｕ２＋、ＭｇＳＯ４：Ｐｂ２＋、（Ｍｇ，Ｓｒ）Ｂａ２Ｓｉ２Ｏ７：Ｅｕ２＋、ＭｇＳｒＰ２Ｏ７：Ｅｕ２＋、ＭｇＳｒ５（ＰＯ４）４：Ｓｎ２＋、ＭｇＳｒ３Ｓｉ２Ｏ８：Ｅｕ２＋，Ｍｎ２＋、Ｍｇ２Ｓｒ（ＳＯ４）３：Ｅｕ２＋、Ｍｇ２ＴｉＯ４：Ｍｎ４＋、ＭｇＷＯ４、ＭｇＹＢＯ４：Ｅｕ３＋、Ｎａ３Ｃｅ（ＰＯ４）２：Ｔｂ３＋、ＮａＩ：Ｔｌ、Ｎａ１．２３Ｋ０．４２Ｅｕ０．１２ＴｉＳｉ４Ｏ１１：Ｅｕ３＋、Ｎａ１．２３Ｋ０．４２Ｅｕ０．１２ＴｉＳｉ５Ｏ１３・ｘＨ２Ｏ：Ｅｕ３＋、Ｎａ１．２９Ｋ０．４６Ｅｒ０．０８ＴｉＳｉ４Ｏ１１：Ｅｕ３＋、Ｎａ２Ｍｇ３Ａｌ２Ｓｉ２Ｏ１０：Ｔｂ、Ｎａ（Ｍｇ
２−ｘＭｎｘ）ＬｉＳｉ４Ｏ１０Ｆ２：Ｍｎ、ＮａＹＦ４：Ｅｒ３＋、Ｙｂ３＋、ＮａＹＯ２：Ｅｕ３＋、Ｐ４６（７０％）＋Ｐ４７（３０％）、ＳｒＡｌ１２Ｏ１９：Ｃｅ３＋、Ｍｎ２＋、ＳｒＡｌ２Ｏ４：Ｅｕ２＋、ＳｒＡｌ４Ｏ７：Ｅｕ３＋、ＳｒＡｌ１２Ｏ１９：Ｅｕ２＋、ＳｒＡｌ２Ｓ４：Ｅｕ２＋、Ｓｒ２Ｂ５Ｏ９Ｃｌ：Ｅｕ２＋、ＳｒＢ４Ｏ７：Ｅｕ２＋（Ｆ，Ｃｌ，Ｂｒ）、ＳｒＢ４Ｏ７：Ｐｂ２＋、ＳｒＢ４Ｏ７：Ｐｂ２＋、Ｍｎ２＋、ＳｒＢ８Ｏ１３：Ｓｍ２＋、ＳｒｘＢａｙＣｌｚＡｌ２Ｏ４−ｚ／２：Ｍｎ２＋、Ｃｅ３＋、ＳｒＢａＳｉＯ４：Ｅｕ２＋、Ｓｒ（Ｃｌ，Ｂｒ，Ｉ）２：Ｅｕ２＋  ｉｎ  ＳｉＯ２、ＳｒＣｌ２：Ｅｕ２＋  ｉｎ  ＳｉＯ２、Ｓｒ５Ｃｌ（ＰＯ４）３：Ｅｕ、ＳｒｗＦｘＢ４Ｏ６．５：Ｅｕ２＋、ＳｒｗＦｘＢｙＯｚ：Ｅｕ２＋，Ｓｍ２＋、ＳｒＦ２：Ｅｕ２＋、ＳｒＧａ１２Ｏ１９：Ｍｎ２＋、ＳｒＧａ２Ｓ４：Ｃｅ３＋、ＳｒＧａ２Ｓ４：Ｅｕ２＋、ＳｒＧａ２Ｓ４：Ｐｂ２＋、ＳｒＩｎ２Ｏ４：Ｐｒ３＋、Ａｌ３＋、（Ｓｒ，Ｍｇ）３（ＰＯ４）２：Ｓｎ、ＳｒＭｇＳｉ２Ｏ６：Ｅｕ２＋、Ｓｒ２ＭｇＳｉ２Ｏ７：Ｅｕ２
＋、Ｓｒ３ＭｇＳｉ２Ｏ８：Ｅｕ２＋、ＳｒＭｏＯ４：Ｕ、ＳｒＯ・３Ｂ２Ｏ３：Ｅｕ２＋，Ｃｌ、 β−ＳｒＯ・３Ｂ２Ｏ３：Ｐｂ２＋、β−ＳｒＯ・３Ｂ２Ｏ３：Ｐｂ２＋，Ｍｎ２＋、α−ＳｒＯ・３Ｂ２Ｏ３：Ｓｍ２＋、Ｓｒ６Ｐ５ＢＯ２０：Ｅｕ、Ｓｒ５（ＰＯ４）３Ｃｌ：Ｅｕ２＋、Ｓｒ５（ＰＯ４）３Ｃｌ：Ｅｕ２＋，Ｐｒ３＋、Ｓｒ５（ＰＯ４）３Ｃｌ：Ｍｎ２＋、Ｓｒ５（ＰＯ４）３Ｃｌ：Ｓｂ３＋、Ｓｒ２Ｐ２Ｏ７：Ｅｕ２＋、β−Ｓｒ３（ＰＯ４）２：Ｅｕ２＋、Ｓｒ５（ＰＯ４）３Ｆ：Ｍｎ２＋、Ｓｒ５（ＰＯ４）３Ｆ：Ｓｂ３＋、Ｓｒ５（ＰＯ４）３Ｆ：Ｓｂ３＋，Ｍｎ２＋、Ｓｒ５（ＰＯ４）３Ｆ：Ｓｎ２＋、Ｓｒ２Ｐ２Ｏ７：Ｓｎ２＋、β−Ｓｒ３（ＰＯ４）２：Ｓｎ２＋、β−Ｓｒ３（ＰＯ４）２：Ｓｎ２＋，Ｍｎ２＋（Ａｌ）、ＳｒＳ：Ｃｅ３＋、ＳｒＳ：Ｅｕ２＋、ＳｒＳ：Ｍｎ２＋、ＳｒＳ：Ｃｕ＋，Ｎａ、ＳｒＳＯ４：Ｂｉ、ＳｒＳＯ４：Ｃｅ３＋、ＳｒＳＯ４：Ｅｕ２＋、ＳｒＳＯ４：Ｅｕ２＋，Ｍｎ２＋、Ｓｒ５Ｓｉ４Ｏ１０Ｃｌ６：Ｅｕ２＋、Ｓｒ２ＳｉＯ４：Ｅｕ２＋、ＳｒＴｉＯ３：Ｐｒ３＋、ＳｒＴｉＯ３：Ｐｒ３＋，Ａｌ３＋、Ｓｒ３ＷＯ６：Ｕ、ＳｒＹ２Ｏ３：Ｅｕ３＋、ＴｈＯ２：Ｅｕ３＋、ＴｈＯ２：Ｐｒ３＋、ＴｈＯ２：Ｔｂ３＋、ＹＡｌ３Ｂ４Ｏ１２：Ｂｉ３＋、ＹＡｌ３Ｂ４Ｏ１２：Ｃｅ３＋、ＹＡｌ３Ｂ４Ｏ１２：Ｃｅ３＋，Ｍｎ、ＹＡｌ３Ｂ４Ｏ１２：Ｃｅ３＋，Ｔｂ３＋、ＹＡｌ３Ｂ４Ｏ１２：Ｅｕ３＋、ＹＡｌ３Ｂ４Ｏ１２：Ｅｕ３＋，Ｃｒ３＋、ＹＡｌ３Ｂ４Ｏ１２：Ｔｈ４＋，Ｃｅ３＋，Ｍｎ２＋、ＹＡｌＯ３：Ｃｅ３＋、Ｙ３Ａｌ５Ｏ１２：Ｃｅ３＋、Ｙ３Ａｌ５Ｏ１２：Ｃｒ３＋、ＹＡｌＯ３：Ｅｕ３＋、Ｙ３Ａｌ５Ｏ１２：Ｅｕ３ｒ、Ｙ４Ａｌ２Ｏ９：Ｅｕ３＋、Ｙ３Ａｌ５Ｏ１２：Ｍｎ４＋、ＹＡｌＯ３：Ｓｍ３＋、ＹＡｌＯ３：Ｔｂ３＋、Ｙ３Ａｌ５Ｏ１２：Ｔｂ３＋、ＹＡｓＯ４：Ｅｕ３＋、ＹＢＯ３：Ｃｅ３＋、ＹＢＯ３：Ｅｕ３＋、ＹＦ３：Ｅｒ３＋，Ｙｂ３＋、ＹＦ３：Ｍｎ２＋、ＹＦ３：Ｍｎ２＋，Ｔｈ４＋、ＹＦ３：Ｔｍ３＋，Ｙｂ３＋、（Ｙ，Ｇｄ）ＢＯ３：Ｅｕ、（Ｙ，Ｇｄ）ＢＯ３：Ｔｂ、（Ｙ，Ｇｄ）２Ｏ３：Ｅｕ３＋、Ｙ１．３４Ｇｄ０．６０Ｏ３（Ｅｕ，Ｐｒ）、Ｙ２Ｏ３：Ｂｉ３＋、ＹＯＢｒ：Ｅｕ３＋、Ｙ２Ｏ３：Ｃｅ、Ｙ２Ｏ３：Ｅｒ３＋、Ｙ２Ｏ３：Ｅｕ３＋（ＹＯＥ）、Ｙ２Ｏ３：Ｃｅ３＋
，Ｔｂ３＋、ＹＯＣｌ：Ｃｅ３＋、ＹＯＣｌ：Ｅｕ３＋、ＹＯＦ：Ｅｕ３＋、ＹＯＦ：Ｔｂ３＋、Ｙ２Ｏ３：Ｈｏ３＋、Ｙ２Ｏ２Ｓ：Ｅｕ３＋、Ｙ２Ｏ２Ｓ：Ｐｒ３＋、Ｙ２Ｏ２Ｓ：Ｔｂ３＋、Ｙ２Ｏ３：Ｔｂ３＋、ＹＰＯ４：Ｃｅ３＋、ＹＰＯ４：Ｃｅ３＋，Ｔｂ３＋、ＹＰＯ４：Ｅｕ３＋、ＹＰＯ４：Ｍｎ２＋，Ｔｈ４＋、ＹＰＯ４：Ｖ５＋、Ｙ（Ｐ，Ｖ）Ｏ４：Ｅｕ、Ｙ２ＳｉＯ５：Ｃｅ３＋、ＹＴａＯ４、ＹＴａＯ４：Ｎｂ５＋、ＹＶＯ４：Ｄｙ３＋、ＹＶＯ４：Ｅｕ３＋、ＺｎＡｌ２Ｏ４：Ｍｎ２＋、ＺｎＢ２Ｏ４：Ｍｎ２＋、ＺｎＢａ２Ｓ３：Ｍｎ２＋、（Ｚｎ，Ｂｅ）２ＳｉＯ４：Ｍｎ２＋、Ｚｎ０．４Ｃｄ０．６Ｓ：Ａｇ、Ｚｎ０．６Ｃｄ０．４Ｓ：Ａｇ、（Ｚｎ，Ｃｄ）Ｓ：Ａｇ，Ｃｌ、（Ｚｎ，Ｃｄ）Ｓ：Ｃｕ、ＺｎＦ２：Ｍｎ２＋、ＺｎＧａ２Ｏ４、ＺｎＧａ２Ｏ４：Ｍｎ２＋、ＺｎＧａ２Ｓ４：Ｍｎ２＋、Ｚｎ２ＧｅＯ４：Ｍｎ２＋、（Ｚｎ，Ｍｇ）Ｆ２：Ｍｎ２＋、ＺｎＭｇ２（ＰＯ４）２：Ｍｎ２＋、（Ｚｎ，Ｍｇ）３（ＰＯ４）２：Ｍｎ２＋、ＺｎＯ：Ａｌ３＋，Ｇａ３＋、ＺｎＯ：Ｂｉ３＋、ＺｎＯ：Ｇａ３＋、ＺｎＯ：Ｇａ、ＺｎＯ−ＣｄＯ：Ｇａ、ＺｎＯ：Ｓ、ＺｎＯ：Ｓｅ、ＺｎＯ：Ｚｎ、ＺｎＳ：Ａｇ＋，Ｃｌ−、ＺｎＳ：Ａｇ，Ｃｕ，Ｃｌ、ＺｎＳ：Ａｇ，Ｎｉ、ＺｎＳ：Ａｕ，Ｉｎ、ＺｎＳ−ＣｄＳ（２５−７５）、ＺｎＳ−ＣｄＳ（５０−５０）、ＺｎＳ−ＣｄＳ（７５−２５）、ＺｎＳ−ＣｄＳ：Ａｇ，Ｂｒ，Ｎｉ、ＺｎＳ−ＣｄＳ：Ａｇ＋，Ｃｌ、ＺｎＳ−ＣｄＳ：Ｃｕ，Ｂｒ、ＺｎＳ−ＣｄＳ：Ｃｕ，Ｉ、ＺｎＳ：Ｃｌ−、ＺｎＳ：Ｅｕ２＋、ＺｎＳ：Ｃｕ、ＺｎＳ：Ｃｕ＋，Ａｌ３＋、ＺｎＳ：Ｃｕ＋，Ｃｌ−、ＺｎＳ：Ｃｕ，Ｓｎ、ＺｎＳ：Ｅｕ２＋、ＺｎＳ：Ｍｎ２＋、ＺｎＳ：Ｍｎ，Ｃｕ、ＺｎＳ：Ｍｎ２＋，Ｔｅ２＋、ＺｎＳ：Ｐ、ＺｎＳ：Ｐ３−，Ｃｌ−、ＺｎＳ：Ｐｂ２＋、ＺｎＳ：Ｐｂ２＋，Ｃｌ−、ＺｎＳ：Ｐｂ，Ｃｕ、Ｚｎ３（ＰＯ４）２：Ｍｎ２＋、Ｚｎ２ＳｉＯ４：Ｍｎ２＋、Ｚｎ２ＳｉＯ４：Ｍｎ２＋，Ａｓ５＋、Ｚｎ２ＳｉＯ４：Ｍｎ，Ｓｂ２Ｏ２、Ｚｎ２ＳｉＯ４：Ｍｎ２＋，Ｐ、Ｚｎ２ＳｉＯ４：Ｔｉ４＋、ＺｎＳ：Ｓｎ２＋、ＺｎＳ：Ｓｎ，Ａｇ、ＺｎＳ：Ｓｎ２＋，Ｌｉ＋、ＺｎＳ：Ｔｅ，Ｍｎ、ＺｎＳ−ＺｎＴｅ：Ｍｎ２＋、ＺｎＳｅ：Ｃｕ＋，Ｃｌおよび／またはＺｎＷＯ４である。
【０１８４】
最後に、本発明は、以下の工程を含んでなるＬＥＤの製造方法を提供する。
（ａ）本発明による配合物をＬＥＤ前駆体に適用すること；および
（ｂ）７０〜３００℃の温度で、１〜２４時間の間、配合物をキュアすること。
【０１８５】
好ましくは、ＬＥＤ前駆体は、半導体光源（ＬＥＤチップ）および／またはリードフレームおよび／または金線および／またははんだ（フリップチップ）を含む。ＬＥＤ前駆体は、さらに所望により、コンバーターおよび／または第１の光学系および／または第２の光学系を含む。
【０１８６】
コンバーター層は、それぞれの用途に応じて、半導体光源（ＬＥＤチップ）に直接的に配置されているか、代わりにそれから離れて配置されていてもよい。封止材料はＬＥＤデバイスの外部環境に対するバリアを形成し、それによって、コンバーターおよび／またはＬＥＤチップを保護する。封止材料は、好ましくはコンバーターおよび／またはＬＥＤチップと直接的に接触する。封止材料は、ＬＥＤチップおよび／またはリードフレームおよび／または金線、および／またははんだ（フリップチップ）、フィリング材料、コンバーター、ならびに第１のおよび第２の光学系を含んでなるＬＥＤパッケージの部分である。
【０１８７】
工程（ａ）でＬＥＤ前駆体に適用される配合物が、コンバーター層の部分を形成することも好ましい。コンバーター層がＬＥＤに直接接触するか、またはそれから離れて配置されることもさらに好ましい。
【０１８８】
好ましくは、コンバーター層は、上記した蛍光体および／または量子材料のようなコンバーターをさらに含んでなる。
【０１８９】
さらに好ましくは、配合物が、工程（ａ）の層として、膜厚１μｍ〜１ｃｍ、より好ましくは１０μｍ〜１ｍｍで、ＬＥＤに適用される。好ましい形態において、配合物は、１μｍ〜２００μｍ、より好ましくは５μｍ〜１５０μｍ、最も好ましくは１０μｍ〜１００μｍの膜厚を有する薄膜として適用される。代わりの好ましい形態において、配合物は、２００μｍ〜１ｃｍ、より好ましくは２００μｍ〜５ｍｍおよび最も好ましくは２００μｍ〜１ｍｍの膜厚を有する厚膜として適用される。
【０１９０】
本発明の配合物は、例えば、ディスペンシング、スクリーン印刷、ステンシル印刷、スプレーコーティング、スロットコーティング、および他の方法のような任意の好適な適用方法によって適用される。代わりに、配合物は、スピンコーティングまたはインクジェット印刷のような他の好適な方法で適用されていてもよい。
【０１９１】
ディスペンシングの場合、高含有率のポリマーおよび表面修飾されたナノ粒子の配合物が使用される。スクリーン印刷の場合、ある程度高粘度の配合物が必要である。粘度は、ポリマーの分子量を制御することによって、または少量の溶媒を加えることによって、調整されうる。
【０１９２】
スプレーコーティングの場合、高希釈が必要とされ、典型的なスプレーコーティング配合物は、総溶媒含有率が７０−９５重量％である。スプレーコーティング配合物における溶媒含有量は非常に高いため、スプレーコーティング配合物は、溶媒の種類に非常に敏感である。スプレーコーティング配合物が、高および低沸点溶媒の混合物から作られることは一般的に知られている（例えば、Ｏｒｇａｎｉｃ  Ｃｏａｔｉｎｇｓ：ＳｃｉｅｎｃｅおよびＴｅｃｈｎｏｌｏｇｙ、Ｚ．Ｗ．Ｗｉｃｋｓ  ｅｔ  ａｌ．、ｐａｇｅ  ４８２、３ｒｄＥｄｉｔｉｏｎ（２００７）、Ｊｏｈｎ  Ｗｉｌｅｙ＆Ｓｏｎｓ、Ｉｎｃ．）。
【０１９３】
例えば、ディスペンスが用いられる場合、ポリマー、表面修飾されたナノ粒子およびコンバーターの総含有量は、７０〜９９．９重量％、より好ましくは９０〜９９．９重量％の範囲であることが好ましい。典型的なディスペンシングのための溶液は、１０〜３５重量％ポリマー、２５〜４０重量％表面修飾されたナノ粒子、３０〜５０重量％コンバーター、＜１重量％溶媒および＜１重量％他の添加剤を含み、ディスペンシング配合物のそれぞれの組成の重量パーセントの和は１００重量％である。溶媒は、上記のように、純溶媒またはいくつかの溶媒の混合物である。
【０１９４】
例えば、スクリーン印刷またはステンシル印刷が使用される場合、ポリマー、表面修飾されたナノ粒子およびコンバーターの総含有量が、５０〜９９．９重量％、より好ましくは７０〜９９．９重量％の範囲であることが好ましい。典型的なスクリーン印刷またはステンシル印刷のための溶液は、１０〜１５重量％ポリマー、２０〜３０重量％表面修飾されたナノ粒子、４０〜６０重量％コンバーター、１０〜１５重量％溶媒および＜１重量％他の添加剤を含み、スクリーン印刷またはステンシル印刷のそれぞれの組成の重量パーセントの和は１００重量％である。溶媒は、上記のように、純溶媒またはいくつかの溶媒の混合物である。
【０１９５】
例えば、スプレーコーティングが使用される場合、ポリマー、表面修飾されたナノ粒子およびコンバーターの総含有量が、５〜３０重量％、より好ましくは５〜２５重量％および最も好ましくは５〜２０重量％の範囲であることが好ましい。典型的なスプレーコーティングのための溶液は、２〜５重量％ポリマー、４〜１２重量％表面修飾されたナノ粒子、６〜２０重量％コンバーター、７０〜９０重量％溶媒および＜１重量％他の添加剤を含み、スプレーコーティングのそれぞれの組成の重量パーセントの和は１００重量％である。溶媒は、上記のように、純溶媒またはいくつかの溶媒の混合物である。
【０１９６】
例えば、スロットコーティングが使用される場合、ポリマー、表面修飾されたナノ粒子およびコンバーターの総含有量が、５０〜９９．９重量％、より好ましくは７０〜９９重量％の範囲にあることが好ましい。典型的なスロットコーティングのための溶液は、１０〜１５重量％ポリマー、２０〜３０重量％表面修飾されたナノ粒子、４０〜６０重量％コンバーター、５〜１５重量％溶媒および＜１重量％他の添加剤を含み、スロットコーティングのそれぞれの組成の重量パーセントの和は１００重量％である。溶媒は、上記のように、純溶媒またはいくつかの溶媒の混合物である。
【０１９７】
好適な配合物の粘度は、好ましくは少なくとも１ｍＰａ・ｓ、最大１００，０００ｍＰａ・ｓであり、試験方法に記載された方法で測定される。配合物の用途によって、配合物の粘度は、所望により、例えば、組成が被覆される温度を１０℃と６０℃の間で変化させることによって調整されてもよい。通常、低粘度は、１〜１００ｍＰａ・ｓの範囲であり、通常、高粘度は１００ｍＰａ・ｓより大きい。
【０１９８】
好ましいスプレーコーティング用途の溶媒系は、溶媒Ａ）およびＢ）の２つのグループから形成される。Ａ）は、沸点が＜９０℃であることを特徴とする、１種の溶媒、または２種の溶媒の混合物である。グループＡ）の好ましい溶媒は、酢酸メチルまたは酢酸エチルのようなエステル、ＴＨＦのようなエーテル、メチルエチルケトンのようなケトンである。Ｂ）は、沸点が＞９０℃であることを特徴とする、１種の溶媒、または２種の溶媒の混合物である。グループＢ）の好ましい溶媒は、酢酸ブチルのようなエステル、ジブチルエーテルのようなエーテル、およびヘプタン、オクタン、ノナン、またはデカンのようなアルカン、およびベンゼン、トルエン、またはキシレンのような芳香族溶媒である。
【０１９９】
工程（ａ）でＬＥＤ前駆体に適用された後、配合物は、工程（ｂ）で、７０〜３００℃の温度で、１〜２４時間の間、キュアされる。
【０２００】
好ましくは、工程（ｂ）のキュアは、ホットプレート上、炉中、または人工気候室中で行われる。
【０２０１】
好ましくは、工程（ｂ）のキュアは、ホットプレート上で、１００〜２８０℃、より好ましくは１２０〜２７０℃、最も好ましくは１５０〜２５０℃の温度で、行われる。
【０２０２】
代わりの好ましい形態において、工程（ｂ）のキュアは、炉中で、１００〜２８０℃、より好ましくは１２０〜２７０℃、最も好ましくは１５０〜２５０℃の温度で、行われる。
【０２０３】
代わりの好ましい形態において、工程（ｂ）のキュアは、５０〜９９％、より好ましくは６０〜９５％、最も好ましくは８０〜９０％の範囲の相対湿度を有する人口気候室中で、７０〜９５℃、より好ましくは８０〜９０℃の温度で行われる。
【０２０４】
好ましくは、キュア時間は、膜厚、ポリマーのモノマー組成、およびキュア方法に応じて、２〜２０時間、より好ましくは３〜１８時間、最も好ましくは４〜１６時間である。
【０２０５】
本発明によるＬＥＤは、例えば、少数の非限定的な例のみを挙げると、液晶（ＬＣ）ディスプレイのバックライト、交通信号灯、屋外ディスプレイ、ビルボード、一般照明に使用してもよい。
【０２０６】
本発明による典型的なＬＥＤパッケージは、ＬＥＤチップ、および／またはリードフレームおよび／または金線および／またははんだ（フリップチップ）および／またはフィリング材料、コンバーター、本発明の封止材料、ならびに第１のおよび第２の光学系を含んでなる。封止材料は、外部環境の影響に対する表面保護材の機能を有し、そして長期信頼性、特に経時安定性を保証する。例えば、本発明に従い、発光ダイオードは、ＵＳ６，２７４，９２４Ｂ１およびＵＳ６，２０４，５２３Ｂ１に記載のものと同様に構成される。
【０２０７】
さらに、ＵＳ２０１４／０３６９０３６Ａ１に開示されるＬＥＤフィラメントは、本発明の封止材料をパッケージ粘着層として用いて調製されてもよい。このようなＬＥＤフィラメントは、基板、基板の少なくとも片側表面に固定された発光単位、および発光単位の周縁を囲むパッケージ粘着層を含む。基板は、伸縮されたバーを形成する形状が決められる。発光単位は、通常基板に分散され、続いて、順に互いに接続される、複数の青色発光チップおよび赤色発光チップを含む。パッケージ粘着層は、コンバーターを含む本発明による封止材料から形成される。
【０２０８】
本発明は、以下の例によりさらに説明するが、いかなる方法においても限定的であると見なすべきではない。当業者であれば、さまざまな調整、添加、および代替が、添付の請求項で示される本発明の精神および範囲から離れることなく、発明をなすであろう。
【０２０９】
試験方法
ポリマーの分子量は、ポリスチレン標準に対するＧＰＣにより測定した。溶離剤として、テトラヒドロフランおよび１．４５重量％（溶離液の全重量に対して）のヘキサメチルジシラザンの混合物を使用した。カラムは、Ｓｈｏｄｅｘ  ＫＳ−８０４および２ｘＫＳ−８０２およびＫＳ−８０１であった。検出器は、Ａｇｉｌｅｎｔ  １２６０屈折率検出器であった。
【０２１０】
粘度は、ブルックフィールドコーン型スピンドルＲＣ３−５０−１を備えたブルックフィールドレオメーターＲ／Ｓプラスを用いて、回転速度３ｒｐｍおよび温度２５℃で測定した。
【０２１１】
実施例
表２に示される４以下のモノマー単位からなるシロキサザンポリマーが、実施例で使用された：
【化７】
2019524931.tif 000009
【表２】
2019524931.tif 000010
ポリマー１は、ＭＥＲＣＫ  Ｐｅｒｆｏｒｍａｎｃｅ  Ｍａｔｅｒｉａｌｓ  Ｇｅｒｍａｎｙ  ＧｍｂＨから、商品名Ｄｕｒａｚａｎｅで販売されている。
【０２１２】
ポリマー２、４、５および７の調製（ランダムコポリマー）
全ての出発物質は商業的供給源から得られた。例えば、ジクロロシランはＧｅｌｅｓｔ  Ｉｎｃ．ＵＳＡから、ジクロロ−ジメチルシランはＳｉｇｍａ−Ａｌｄｒｉｃｈから、α，ω−ジクロロ−ジメチルシリコーンはＡＢＣＲからである。
【０２１３】
一般的手順：４Ｌの圧力容器に、１５００ｇの液体アンモニアが、０℃で３ｂａｒ〜５ｂａｒの圧力で、投入された。表３に示される８５０ｇのジクロロシランモノマーの混合物が３時間にわたりゆっくりと加えられた。得られた反応混合物をさらに３時間撹拌した後、撹拌をやめ、低相が分離され、溶解したアンモニアを除去するために、蒸留した。ろ過後、無色の粘性の油分が残った。
【表３】
2019524931.tif 000011
【０２１４】
ポリマー３および６の調製（ブロックコポリマー）
出発物質は商業的供給源から得られた。例えば、ジクロロシランおよびジクロロ−ジメチルシランはＳｉｇｍａ−Ａｌｄｒｉｃｈから、α，ω−ジクロロ−ジメチルシリコーンはＡＢＣＲからである。
【０２１５】
一般的手順：２Ｌのフラスコに、窒素雰囲気下、１０００ｇのｎ−ヘプタンならびにジクロロシランモノマーおよびシラノール末端ポリジメチルシロキサン（表４に示される）の混合物が投入された。温度０℃で、この溶液を通して、アンモニアを６時間ゆっくりとバブリングした。塩化アンモニウムの析出が観察された。固体の塩化アンモニウムをろ過により除去し、透明なろ液を得、それから溶媒を減圧下で蒸発させて除去した。無色の低粘性液体を得た。
【表４】
2019524931.tif 000012
【０２１６】
分子量は以下のＧＰＣ条件のものを用いて分析された：溶離液は、ＴＨＦおよび１．４５重量％ヘキサメチルジシラザンの混合物であり、カラムは、Ｓｈｏｄｅｘ  ＫＳ−８０４および２ｘＫＳ−８０２およびＫＳ−８０１であり、検出器は、Ａｇｉｌｅｎｔ  １２６０屈折率検出器であった。キャリブレーションは、ポリスチレン標準によって行われた。
【０２１７】
有機溶媒中の表面修飾されたナノ粒子の分散体は、以下の一般的手順を用いて調製された。
【０２１８】
以下の原料が使用された：水ベースの２０重量％ＴｉＯ２分散体はＳｉｇｍａ−Ａｌｄｒｉｃｈから入手可能、固体ＢａＴｉＯ３ナノ粒子はＵＳ  Ｒｅｓｅａｒｃｈ  Ｎａｎｏｍａｔｅｒｉａｌｓ  Ｉｎｃ．から入手可能、および固体ＡｌＮナノ粒子はＳｋｙＳｐｒｉｎｇ  Ｎａｎｏｍａｔｅｒｉａｌｓ  Ｉｎｃ．から入手可能。
【０２１９】
ナノ粒子が固体として入手可能である場合、それらは、５重量％の濃度で、１：３水／イソプロパノール混合物に、超音波処理によって分散された。ナノ粒子が水ベースの分散体として入手可能である場合、溶媒はイソプロパノール：水の比が＞７５：２５となるように、蒸留によって、イソプロパノールに部分的に変更される。ナノ粒子がアルコールベースで入手可能である場合、材料はそのまま用いられた。ナノ粒子分散体の固形分比は希釈または溶媒の一部を蒸留することによって、２０重量％に調整された。１００ｇの２０重量％に、７ｇの水が加えられ、温度は６０℃に上げられた。６０℃で、１．５ｇトリメチル−メトキシシランおよび３．０ｇのｎ−ヘキシル−トリメトキシシランの混合物が、継続的に、４時間にあたり加えられた。混合物は、さらに４時間６０℃で撹拌された。そして、５０ｇのＰＧＭＥＡが加えられ、分散体は５０℃、圧力＜４０ｍｂａｒで、蒸留によって１００ｇに濃縮された。さらに１５０ｇのＰＧＭＥＡが加えられ、分散体は５０℃、圧力＜４０ｍｂａｒで、蒸留によって再度１００ｇに濃縮された。最後に、ＰＥＧＭＥＡ中の、１００ｇの約２３％濃縮された表面被覆されたナノ粒子分散体が得られた。分散体の外観は、粒子サイズによって、透明〜乳白色である。
【０２２０】
分散体１：ＰＧＭＥＡ中、２０重量％ＴｉＯ２ナノ粒子分散体
分散体２：ＰＧＭＥＡ中、２０重量％ＢａＴｉＯ３ナノ粒子分散体
分散体３：ＰＧＭＥＡ中、２０重量％ＡｌＮナノ粒子分散体
【０２２１】
以下において、封止材料のための配合物が、シロキサザンポリマーと、表面修飾されたナノ粒子分散体を混合させることによって調製された。封止材料の屈折率は、配合物を３インチＳｉウェハに１μｍの膜厚でスピンコーティングし、ホットプレート上でその膜を１５０℃で４時間キュアすることによって測定された。測定器機は、５９４ｎｍ、２５℃の、Ｍｅｔｒｉｃｏｎ社のＰｒｉｓｍ  Ｃｏｕｐｌｅｒ  Ｍｏｄｅｌ  ２０１０／Ｍであった。表５は、ポリマーおよび表面修飾されたナノ粒子のそれぞれの重量比を示す。
【表５】
2019524931.tif 000013
【０２２２】
封止材料の屈折率は、シロキサザンポリマー〜表面修飾されたナノ粒子に対する、シロキサザンポリマーの比を変えることによって調整されうる。ポリマー１およびポリマー２は、分散体１および分散体２と、異なる比率で混合され、それぞれ表６および７に示される。
【表６】
2019524931.tif 000014
【表７】
2019524931.tif 000015
【０２２３】
任意の材料の屈折率は、ある程度までは、常に温度依存する。ＬＥＤ用途において、封止材料／バインダーの屈折率の変化は、光学条件を変化する。よって、ＬＥＤデバイスのカラーおよび輝度は、温度依存する。それにより、屈折率の温度依存が低い封止材料／バインダーが好ましい。屈折率は通常温度変化に伴い下がる。図４に示されるように、シロキサザン由来の材料は、メチルおよびフェニルシリコーンの加熱時と比較すると、顕著に低い屈折率（ＲＩ）の低下を示す。
【０２２４】
ＬＥＤデバイスへの有用性を示すために、ＰＧＭＥＡ中のポリマーおよびＰＧＭＥＡ中の表面修飾されたシリコーンでキャップされたナノ粒子が、蛍光体光コンバーター粒子（ｉｓｉｐｈｏｒ（商標名）ＹＹＧ５４５  ２００、Ｍｅｒｃｋ  ＫＧａＡから入手可能）と、重量比範囲１：２〜１：４で混合され、酢酸エチルで希釈され、そして混合物はＬＥＤパッケージ（Ｅｘｃｅｌｉｔａｓから入手可能）に設置されたＬＥＤチップの上に４０μｍ〜８０μｍ厚層がスプレーコートされた。ポリマーをキュアするために、ＬＥＤは、１５０℃で８時間ホットプレート上に置かれた。
【０２２５】
ＬＥＤチップ上の蛍光体の量は、ＣＩＥ定義によるｘ＝０．３５０およびｙ＝０．３３０のカラーポイントになるよう調整された。ＬＥＤは、大気中で１．５Ａの電流で１０００時間作動させ、カラーコーディネートの変化を測定した。１０００時間後の一般的なカラーコーディネートの許容されるズレは、±１％である。比較材料としては、メチルシリコーン（ＯＥ−６３７０、ＤｏｗＣｏｒｎｉｎｇ、屈折率＝１．４１）およびフェニルシリコーン（ＯＥ−６５５０ＤｏｗＣｏｒｎｉｎｇ、屈折率＝１．５４）が用いられた。測定されたカラーポイントのズレは表８に示される。
【表８】
2019524931.tif 000016
【０２２６】
これらの例は、ＬＥＤのもとでの封止材料の耐性を実証している。メチルシリコーンは優れた耐性を有するが、わずか１．４１の低屈折率であることが知られている。フェニルシリコーンは、１．５４の範囲の屈折率を有するが、これらの耐性はさらに低い。その結果、カラーコーディネートにおける顕著なシフトが観察される。シロキサザン−表面修飾されたナノ粒子の封止材料は、メチルシリコーンに比べて耐性を示し、そして１．４５〜１．７０の範囲のより広い屈折率の範囲をカバーできる。
【０２２７】
純粋なシロキサザン配合物と、表面修飾されたシリコーンキャップされたナノ粒子を有するシロキサザン配合物のキュア特性は、異なる混合比の、純粋なシロキサザン配合物とシロキサザン−表面修飾されたナノ粒子配合物とを、平坦なガラスボウルに注ぎ、真空下で空気を排除して全ての溶媒を蒸発させることによって、０．５ｍｍの溶媒フリー材料の膜厚を得て、比較された。そして、ガラスボウルは、ホットプレート上で、１５０℃で大気中で４時間置かれ、膜の粘性が検査された（表９）。
【表９】
2019524931.tif 000017
【０２２８】
表面修飾されたナノ粒子の添加は、シロキサザンポリマーのキュアを加速させ、ハイスループットの効率的なＬＥＤ製造プロセスへと導く。
【０２２９】
さらに、水蒸気に対するバリア特性は、０．２μｍの孔サイズのＰＴＦＥフィルターディスクに配合物を塗布し、材料を４時間、１５０℃（メチルシリコーン）で、または１６時間、８５℃かつ８５％相対湿度の人工気候室（純粋なシロキサザンおよびシロキサザン−表面修飾されたナノ粒子の配合物）、キュアすることにより分析された。水蒸気透過率（ＷＶＴＲ）の測定は、３８℃の温度で相対湿度９０％でＭＯＣＯＮ  Ｐｅｒｍａｔｒｏｎ−Ｗ１／５０によって行われた。材料は、０．２μｍの孔サイズのＰＴＦＥフィルターディスクにキャリアとして、膜厚１００〜１５０μｍで塗布された。メチルシリコーンの数は、１００％に標準化された（表１０）。
【表１０】
2019524931.tif 000018
【０２３０】
表１０に示されるように、シロキサザン−表面修飾されたナノ粒子の配合物は、純粋なシロキサザンまたはメチルシリコーン配合物と比較すると、水蒸気に対してより保護する。よって、本発明による配合物は、光変換粒子をより保護することができ、湿気によるコンバーター材料の起こりうる劣化（これにより、通常、劣化した蛍光体の変換効率が減少し、色変化を招く）を防止する。
【図１】
2019524931.tif 000020
【図２】
2019524931.tif 000021
【図３】
2019524931.tif 000022
【図４】
2019524931.tif 000023
【国際調査報告】
2019524931.tif 000024
2019524931.tif 000025
2019524931.tif 000026